"下記式1で表される構成単位を有する高分子化合物。[式中、n1及びn2はそれぞれ独立に、1~5の整数を示し、R1、R2、R3、R4、R5、R6、R7、R8、R9及びR10はそれぞれ独立に、水素原子、非置換若しくは置換のアルキル基、非置換若しくは置換のアルコキシ基、非置換若しくは置換のアリール基、非置換若しくは置換のアリールオキシ基又は非置換若しくは置換の1価の複素環基を示し、RA及びRBはそれぞれ独立に、水素原子、非置換若しくは置換のアルキル基、非置換若しくは置換のアリール基又は非置換若しくは置換の1価の複素環基を示し、Ar1及びAr2はそれぞれ独立に、非置換若しくは置換のアリーレン基、非置換若しくは置換の2価の複素環基、又は、アリーレン基及び2価の複素環基から選ばれる同一若しくは異なる2以上の基が連結した2価の基該基は、置換基を有していてもよい。を示し、R1、R2、R3及びR4がそれぞれ複数存在するとき、複数存在するR1、R2、R3及びR4は互いに同一でも異なっていてもよく、R1、R2、R3及びR4のうち隣接する基同士は互いに連結して環構造を形成していてもよく、R7、R8、R9及びR10のうち隣接する基同士は互いに連結して環構造を形成していてもよく、Ar1とRAは互いに連結して環構造を形成していてもよく、Ar2とRBは互いに連結して環構造を形成していてもよい。]下記式2で表される構成単位をさらに有する、請求項1に記載の高分子化合物。[式中、Ar3は非置換若しくは置換のアリーレン基、非置換若しくは置換の2価の複素環基、又は、アリーレン基及び2価の複素環基から選ばれる同一若しくは異なる2以上の基が連結した2価の基該基は、置換基を有していてもよい。を示す。]前記式2で表される構成単位の少なくとも1個が、非置換若しくは置換のフルオレンジイル基からなる構成単位である、請求項2に記載の高分子化合物。前記式2で表される構成単位の少なくとも1個が、非置換若しくは置換の2,7-フルオレンジイル基からなる構成単位である、請求項3に記載の高分子化合物。前記式2で表される構成単位の少なくとも1個が、非置換若しくは置換のフェニレン基、非置換若しくは置換のナフタレンジイル基、非置換若しくは置換のアントラセンジイル基、及び、下記式3’で表される基からなる群より選ばれる少なくとも一種の基からなる構成単位である、請求項2~4のいずれか一項に記載の高分子化合物。[式中、a1及びa2はそれぞれ独立に0~4の整数を示し、a3は0~5の整数を示し、R11、R12及びR13はそれぞれ独立に、非置換若しくは置換のアルキル基、非置換若しくは置換のアルコキシ基、非置換若しくは置換のアリール基、非置換若しくは置換のアリールオキシ基、非置換若しくは置換の1価の複素環基、非置換若しくは置換のアルコキシカルボニル基、非置換若しくは置換のシリル基、ハロゲン原子、カルボキシル基又はシアノ基を示し、R11、R12及びR13がそれぞれ複数存在するとき、複数存在するR11、R12及びR13は互いに同一でも異なっていてもよい。]下記式4で表される構成単位をさらに有する、請求項1~5のいずれか一項に記載の高分子化合物。[式中、b1及びb2はそれぞれ独立に0又は1を示し、Ar4、Ar5、Ar6及びAr7はそれぞれ独立に、非置換若しくは置換のアリーレン基、非置換若しくは置換の2価の複素環基、又は、アリーレン基及び2価の複素環基から選ばれる同一若しくは異なる2以上の基が連結した2価の基該基は、置換基を有していてもよい。を示し、RC、RD及びREはそれぞれ独立に、水素原子、非置換若しくは置換のアルキル基、非置換若しくは置換のアリール基又は非置換若しくは置換の1価の複素環基を示し、Ar4、Ar5、Ar6及びAr7はそれぞれ、当該基が結合している窒素原子に結合している当該基以外の基と互いに連結して環構造を形成していてもよい。但し、式4で表される構成単位は、式1で表される構成単位とは異なる。]前記式4で表される構成単位の少なくとも1個が、下記式5で表される構成単位である、請求項6に記載の高分子化合物。[式中、RFは水素原子、非置換若しくは置換のアルキル基、非置換若しくは置換のアリール基又は非置換若しくは置換の1価の複素環基を示し、X1は、単結合、酸素原子、硫黄原子又は-CR142-で表される基R14は、非置換若しくは置換のアルキル基又は非置換若しくは置換のアリール基を示し、複数存在するR14は互いに同一でも異なっていてもよい。を示す。]前記式1で表される構成単位と、前記式4で表される構成単位と、非置換若しくは置換のフルオレンジイル基からなる構成単位と、非置換若しくは置換のフェニレン基からなる構成単位と、を有する、請求項6又は7に記載の高分子化合物。前記式1で表される構成単位と、前記式4で表される構成単位と、非置換若しくは置換のフルオレンジイル基からなる構成単位と、非置換若しくは置換のナフタレンジイル基からなる構成単位と、を有する、請求項6又は7に記載の高分子化合物。前記式1で表される構成単位と、前記式4で表される構成単位と、非置換若しくは置換のフルオレンジイル基からなる構成単位と、非置換若しくは置換のアントラセンジイル基からなる構成単位と、を有する、請求項6又は7に記載の高分子化合物。前記式1で表される構成単位と、前記式4で表される構成単位と、非置換若しくは置換のフルオレンジイル基からなる構成単位と、下記式3で表される構成単位と、を有する、請求項6又は7に記載の高分子化合物。[式中、a1及びa2はそれぞれ独立に0~4の整数を示し、a3は0~5の整数を示し、R11、R12及びR13はそれぞれ独立に、非置換若しくは置換のアルキル基、非置換若しくは置換のアルコキシ基、非置換若しくは置換のアリール基、非置換若しくは置換のアリールオキシ基、非置換若しくは置換の1価の複素環基、非置換若しくは置換のアルコキシカルボニル基、非置換若しくは置換のシリル基、ハロゲン原子、カルボキシル基又はシアノ基を示し、R11、R12及びR13がそれぞれ複数存在するとき、複数存在するR11、R12及びR13は互いに同一でも異なっていてもよい。]前記式1におけるn1及びn2が、それぞれ独立に3又は4である、請求項1~11のいずれか一項に記載の高分子化合物。前記式1におけるRA及びRBが、それぞれ独立に非置換若しくは置換のアリール基又は非置換若しくは置換の1価の複素環基である、請求項1~12のいずれか一項に記載の高分子化合物。前記式1で表される構成単位を導入するモノマー1と、該構成単位とは異なる構成単位を導入するモノマーXとの縮合重合で合成され、前記モノマー1の数及び前記モノマーXの数をそれぞれN1及びNXとしたときに、N1及びNXが下記式Iを満たす、請求項1~13のいずれか一項に記載の高分子化合物。0.1≦N1×100/N1NX≦50I下記式1Mで表される化合物。[式中、n1及びn2はそれぞれ独立に、1~5の整数を示し、R1、R2、R3、R4、R5、R6、R7、R8、R9及びR10はそれぞれ独立に、水素原子、非置換若しくは置換のアルキル基、非置換若しくは置換のアルコキシ基、非置換若しくは置換のアリール基、非置換若しくは置換のアリールオキシ基又は非置換若しくは置換の1価の複素環基を示し、RA及びRBはそれぞれ独立に、水素原子、非置換若しくは置換のアルキル基、非置換若しくは置換のアリール基又は非置換若しくは置換の1価の複素環基を示し、Ar1及びAr2はそれぞれ独立に、非置換若しくは置換のアリーレン基、非置換若しくは置換の2価の複素環基、又は、アリーレン基及び2価の複素環基から選ばれる同一若しくは異なる2以上の基が連結した2価の基該基は、置換基を有していてもよい。を示し、R1、R2、R3及びR4がそれぞれ複数存在するとき、複数存在するR1、R2、R3及びR4は互いに同一でも異なっていてもよく、R1、R2、R3及びR4のうち隣接する基同士は互いに連結して環構造を形成していてもよく、R7、R8、R9及びR10のうち隣接する基同士は互いに連結して環構造を形成していてもよく、Ar1とRAは互いに連結して環構造を形成していてもよく、Ar2とRBは互いに連結して環構造を形成していてもよく、Z1及びZ2はそれぞれ独立に、下記置換基群から選ばれる基を示す。<置換基群>塩素原子、臭素原子、ヨウ素原子、-O-S=O2R41R41は、アルキル基、又は、アルキル基、アルコキシ基、ニトロ基、フッ素原子若しくはシアノ基で置換されていてもよいアリール基、を示す。で表される基、-BOR422R42は水素原子又はアルキル基を示し、複数存在するR42は互いに同一でも異なっていてもよく、互いに連結して環構造を形成していてもよい。で表される基、-BF4Q1Q1は、Li、Na、K、Rb及びCsからなる群より選ばれる1価の陽イオンを示す。で表される基、-MgY1Y1は、塩素原子、臭素原子又はヨウ素原子を示す。で表される基、-ZnY2Y2は、塩素原子、臭素原子又はヨウ素原子を示す。で表される基、及び、-SnR433R43は水素原子又はアルキル基を示し、複数存在するR43は互いに同一でも異なっていてもよく、互いに連結して環構造を形成していてもよい。で表される基。]請求項1~14のいずれか一項に記載の高分子化合物と、正孔輸送材料、電子輸送材料及び発光材料からなる群より選ばれる少なくとも一種と、を含有する組成物。前記発光材料として三重項発光錯体を含有する、請求項16に記載の組成物。請求項1~14のいずれか一項に記載の高分子化合物と、溶媒と、を含有する液状組成物。請求項1~14のいずれか一項に記載の高分子化合物を含有する有機薄膜。請求項16又は17に記載の組成物を用いてなる有機薄膜。請求項19又は20に記載の有機薄膜を有する発光素子。請求項21に記載の発光素子を有する面状光源。請求項21に記載の発光素子を有する表示装置。しかしながら、これらの高分子化合物を用いた発光素子は、その輝度寿命が必ずしも十分ではない。そこで、本発明は、輝度寿命に優れる発光素子の製造に有用な高分子化合物を提供することを目的とする。本発明はまた、当該高分子化合物を含む組成物、液状組成物、有機薄膜、発光素子、面状光源及び表示装置を提供することを目的とする。本発明はさらに、高分子化合物の原料化合物を提供することを目的とする。本発明は、下記式1で表される構成単位を有する高分子化合物を提供する。[式中、n1及びn2はそれぞれ独立に、1~5の整数を示し、R1、R2、R3、R4、R5、R6、R7、R8、R9及びR10はそれぞれ独立に、水素原子、非置換若しくは置換のアルキル基、非置換若しくは置換のアルコキシ基、非置換若しくは置換のアリール基、非置換若しくは置換のアリールオキシ基又は非置換若しくは置換の1価の複素環基を示し、RA及びRBはそれぞれ独立に、水素原子、非置換若しくは置換のアルキル基、非置換若しくは置換のアリール基又は非置換若しくは置換の1価の複素環基を示し、Ar1及びAr2はそれぞれ独立に、非置換若しくは置換のアリーレン基、非置換若しくは置換の2価の複素環基、又は、アリーレン基及び2価の複素環基から選ばれる同一若しくは異なる2以上の基が連結した2価の基該基は、置換基を有していてもよい。を示し、R1、R2、R3及びR4がそれぞれ複数存在するとき、複数存在するR1、R2、R3及びR4は互いに同一でも異なっていてもよく、R1、R2、R3及びR4のうち隣接する基同士は互いに連結して環構造を形成していてもよく、R7、R8、R9及びR10のうち隣接する基同士は互いに連結して環構造を形成していてもよく、Ar1とRAは互いに連結して環構造を形成していてもよく、Ar2とRBは互いに連結して環構造を形成していてもよい。]この高分子化合物によれば、輝度寿命に優れる発光素子が得られる。本発明の高分子化合物は、下記式2で表される構成単位をさらに有していてもよい。[式中、Ar3は非置換若しくは置換のアリーレン基、非置換若しくは置換の2価の複素環基、又は、アリーレン基及び2価の複素環基から選ばれる同一若しくは異なる2以上の基が連結した2価の基該基は、置換基を有していてもよい。を示す。]本発明の高分子化合物は、上記式2で表される構成単位として、非置換若しくは置換のフルオレンジイル基からなる構成単位を有していてもよい。本発明の高分子化合物は、上記式2で表される構成単位として、非置換若しくは置換の2,7-フルオレンジイル基からなる構成単位を有していてもよい。本発明の高分子化合物は、上記式2で表される構成単位として、非置換若しくは置換のフェニレン基、非置換若しくは置換のナフタレンジイル基、非置換若しくは置換のアントラセンジイル基、及び、下記式3’で表される基、からなる群より選ばれる少なくとも一種の基からなる構成単位を有していてもよい。[式中、a1及びa2はそれぞれ独立に0~4の整数を示し、a3は0~5の整数を示し、R11、R12及びR13はそれぞれ独立に、非置換若しくは置換のアルキル基、非置換若しくは置換のアルコキシ基、非置換若しくは置換のアリール基、非置換若しくは置換のアリールオキシ基、非置換若しくは置換の1価の複素環基、非置換若しくは置換のアルコキシカルボニル基、非置換若しくは置換のシリル基、ハロゲン原子、カルボキシル基又はシアノ基を示し、R11、R12及びR13がそれぞれ複数存在するとき、複数存在するR11、R12及びR13は互いに同一でも異なっていてもよい。]本発明の高分子化合物は、下記式4で表される構成単位をさらに有していてもよい。[式中、b1及びb2はそれぞれ独立に0又は1を示し、Ar4、Ar5、Ar6及びAr7はそれぞれ独立に、非置換若しくは置換のアリーレン基、非置換若しくは置換の2価の複素環基、又は、アリーレン基及び2価の複素環基から選ばれる同一若しくは異なる2以上の基が連結した2価の基該基は、置換基を有していてもよい。を示し、RC、RD及びREはそれぞれ独立に、水素原子、非置換若しくは置換のアルキル基、非置換若しくは置換のアリール基又は非置換若しくは置換の1価の複素環基を示し、Ar4、Ar5、Ar6及びAr7はそれぞれ、当該基が結合している窒素原子に結合している当該基以外の基と互いに連結して環構造を形成していてもよい。但し、式4で表される構成単位は、式1で表される構成単位とは異なる。]本発明の高分子化合物は、上記式4で表される構成単位として、下記式5で表される構成単位を有していてもよい。[式中、RFは、水素原子、非置換若しくは置換のアルキル基、非置換若しくは置換のアリール基又は非置換若しくは置換の1価の複素環基を示し、X1は、単結合、酸素原子、硫黄原子又は-CR142-で表される基R14は、非置換若しくは置換のアルキル基又は非置換若しくは置換のアリール基を示し、複数存在するR14は互いに同一でも異なっていてもよい。を示す。]本発明の高分子化合物は、上記式1で表される構成単位と、上記式4で表される構成単位と、非置換若しくは置換のフルオレンジイル基からなる構成単位と、非置換若しくは置換のフェニレン基からなる構成単位と、を有するものであってもよい。本発明の高分子化合物は、上記式1で表される構成単位と、上記式4で表される構成単位と、非置換若しくは置換のフルオレンジイル基からなる構成単位と、非置換若しくは置換のナフタレンジイル基からなる構成単位と、を有するものであってもよい。本発明の高分子化合物は、上記式1で表される構成単位と、上記式4で表される構成単位と、非置換若しくは置換のフルオレンジイル基からなる構成単位と、非置換若しくは置換のアントラセンジイル基からなる構成単位と、を有するものであってもよい。本発明の高分子化合物は、上記式1で表される構成単位と、上記式4で表される構成単位と、非置換若しくは置換のフルオレンジイル基からなる構成単位と、下記式3で表される構成単位すなわち、式3’で表される基からなる構成単位と、を有するものであってもよい。[式中、a1及びa2はそれぞれ独立に0~4の整数を示し、a3は0~5の整数を示し、R11、R12及びR13はそれぞれ独立に、非置換若しくは置換のアルキル基、非置換若しくは置換のアルコキシ基、非置換若しくは置換のアリール基、非置換若しくは置換のアリールオキシ基、非置換若しくは置換の1価の複素環基、非置換若しくは置換のアルコキシカルボニル基、非置換若しくは置換のシリル基、ハロゲン原子、カルボキシル基又はシアノ基を示し、R11、R12及びR13がそれぞれ複数存在するとき、複数存在するR11、R12及びR13は互いに同一でも異なっていてもよい。]本発明の高分子化合物は、上記式1におけるn1及びn2が、それぞれ独立に3又は4であってもよい。本発明の高分子化合物は、上記式1におけるRA及びRBが、それぞれ独立に非置換若しくは置換のアリール基又は非置換若しくは置換の1価の複素環基であってもよい。本発明の高分子化合物は、上記式1で表される構成単位を導入するモノマー1と、該構成単位とは異なる構成単位を導入するモノマーXとの縮合重合で合成され、上記モノマー1の数及び上記モノマーXの数をそれぞれN1及びNXとしたときに、N1及びNXが下記式Iを満たすものであってもよい。この高分子化合物によれば、輝度寿命に一層優れる発光素子が得られる。この高分子化合物によれば、輝度寿命に一層優れる発光素子が得られる。0.1≦N1×100/N1NX≦50I本発明はまた、下記式1Mで表される化合物を提供する。[式中、n1及びn2はそれぞれ独立に、1~5の整数を示し、R1、R2、R3、R4、R5、R6、R7、R8、R9及びR10はそれぞれ独立に、水素原子、非置換若しくは置換のアルキル基、非置換若しくは置換のアルコキシ基、非置換若しくは置換のアリール基、非置換若しくは置換のアリールオキシ基又は非置換若しくは置換の1価の複素環基を示し、RA及びRBはそれぞれ独立に、水素原子、非置換若しくは置換のアルキル基、非置換若しくは置換のアリール基又は非置換若しくは置換の1価の複素環基を示し、Ar1及びAr2はそれぞれ独立に、非置換若しくは置換のアリーレン基、非置換若しくは置換の2価の複素環基、又は、アリーレン基及び2価の複素環基から選ばれる同一若しくは異なる2以上の基が連結した2価の基該基は、置換基を有していてもよい。を示し、R1、R2、R3及びR4がそれぞれ複数存在するとき、複数存在するR1、R2、R3及びR4は互いに同一でも異なっていてもよく、R1、R2、R3及びR4のうち隣接する基同士は互いに連結して環構造を形成していてもよく、R7、R8、R9及びR10のうち隣接する基同士は互いに連結して環構造を形成していてもよく、Ar1とRAは互いに連結して環構造を形成していてもよく、Ar2とRBは互いに連結して環構造を形成していてもよく、Z1及びZ2はそれぞれ独立に、下記置換基群から選ばれる基を示す。<置換基群>塩素原子、臭素原子、ヨウ素原子、-O-S=O2R41R41は、アルキル基、又は、アルキル基、アルコキシ基、ニトロ基、フッ素原子若しくはシアノ基で置換されていてもよいアリール基、を示す。で表される基、-BOR422R42は水素原子又はアルキル基を示し、複数存在するR42は互いに同一でも異なっていてもよく、互いに連結して環構造を形成していてもよい。で表される基、-BF4Q1Q1は、Li、Na、K、Rb及びCsからなる群より選ばれる1価の陽イオンを示す。で表される基、-MgY1Y1は、塩素原子、臭素原子又はヨウ素原子を示す。で表される基、-ZnY2Y2は、塩素原子、臭素原子又はヨウ素原子を示す。で表される基、及び、-SnR433R43は水素原子又はアルキル基を示し、複数存在するR43は互いに同一でも異なっていてもよく、互いに連結して環構造を形成していてもよい。で表される基。]本発明はまた、上記本発明の高分子化合物と、正孔輸送材料、電子輸送材料及び発光材料からなる群より選ばれる少なくとも一種と、を含有する組成物を提供する。この組成物は、発光素子の製造に好適に使用でき、得られる発光素子は輝度寿命に優れたものとなる。本発明の組成物は、上記発光材料として三重項発光錯体を含有していてもよい。この組成物は、発光素子の製造に一層好適に使用でき、得られる発光素子は輝度寿命に優れたものとなる。本発明はまた、上記本発明の高分子化合物と、溶媒と、を含有する液状組成物を提供する。この液状組成物によれば、上記高分子化合物を含有する有機薄膜を容易に製造することができる。本発明はまた、上記本発明の高分子化合物を含有する有機薄膜を提供する。この有機薄膜は、輝度寿命に優れる発光素子の製造に有用である。本発明はまた、上記本発明の組成物を用いてなる有機薄膜を提供する。この有機薄膜は、輝度寿命に優れる発光素子の製造に有用である。本発明はまた、上記本発明の有機薄膜を有する発光素子を提供する。この発光素子は、輝度寿命に優れたものとなる。本発明はまた、上記本発明の発光素子を有する面状光源及び表示装置を提供する。本発明によれば、輝度寿命に優れる発光素子の製造に有用な高分子化合物を提供することができる。また本発明によれば、当該高分子化合物を含む組成物、液状組成物、有機薄膜、発光素子、面状光源及び表示装置を提供することができる。さらに本発明によれば、高分子化合物の原料化合物を提供することができる。以下、本明細書において共通して用いられる用語について、必要に応じて例を挙げて説明する。本明細書中、Meはメチル基を示し、Etはエチル基を示し、Phはフェニル基を示し、t-Buはtert-ブチル基を示す。構成単位とは、高分子化合物中に1個以上存在する単位構造を意味する。構成単位は、繰り返し単位すなわち、高分子化合物中に2個以上存在する単位構造として高分子化合物中に含まれることが好ましい。Cx~Cyx及びyは、x<yを満たす正の整数である。という用語は、この用語の直後に記載された官能基名に該当する部分構造の炭素原子数が、x~y個であることを意味する。すなわち、Cx~Cyの直後に記載された有機基が、複数の官能基名を組み合わせて命名された有機基例えば、Cx~Cyアルコキシフェニル基である場合、複数の官能基名のうちCx~Cyの直後に記載された官能基名例えば、アルコキシに該当する部分構造の炭素原子数が、x~y個であることを意味する。例えば、C1~C12アルキル基は炭素原子数が1~12個であるアルキル基を意味し、C1~C12アルコキシフェニル基は炭素原子数が1~12個であるアルコキシ基を有するフェニル基を意味する。本明細書中、非置換若しくは置換のという用語は、この用語の直後に記載された官能基が置換基を有していてもよいことを意味する。例えば、非置換若しくは置換のアルキル基は、非置換のアルキル基若しくは置換基を有するアルキル基を意味する。置換基としては、アルキル基、アルコキシ基、アルキルチオ基、アリール基、アリールオキシ基、アリールチオ基、アルケニル基、アルキニル基、アミノ基、シリル基、ハロゲン原子、アシル基、アシルオキシ基、オキシカルボニル基、1価の複素環基、複素環オキシ基、複素環チオ基、イミン残基、アミド化合物残基、酸イミド残基、カルボキシル基、ヒドロキシ基、ニトロ基、シアノ基等が挙げられる。これらの基は、上記から選ばれる置換基をさらに有していてもよい。アルキル基は、置換基を有していてもよく、直鎖状アルキル基、分岐状アルキル基及び環状アルキル基シクロアルキル基のいずれであってもよい。アルキル基の炭素原子数は、特記しない限り、直鎖状アルキル基及び分岐状アルキル基では、置換基の炭素原子数を含めずに好ましくは1~20、より好ましくは1~15、さらに好ましくは1~12であり、環状アルキル基では、置換基の炭素原子数を含めずに好ましくは3~20、より好ましくは3~15、さらに好ましくは3~12である。アルキル基としては、例えば、メチル基、エチル基、プロピル基、イソプロピル基、ブチル基、イソブチル基、sec-ブチル基、tert-ブチル基、ペンチル基、イソアミル基、ヘキシル基、シクロヘキシル基、ヘプチル基、オクチル基、2-エチルヘキシル基、ノニル基、デシル基、3,7-ジメチルオクチル基、ドデシル基が挙げられる。アルコキシ基は、置換基を有していてもよく、直鎖状アルコキシ基、分岐状アルコキシ基及び環状アルコキシ基シクロアルコキシ基のいずれであってもよい。アルコキシ基の炭素原子数は、特記しない限り、直鎖状アルコキシ基及び分岐状アルコキシ基では、置換基の炭素原子数を含めずに好ましくは1~20、より好ましくは1~15、さらに好ましくは1~12であり、環状アルコキシ基では、置換基の炭素原子数を含めずに好ましくは3~20であり、より好ましくは3~15であり、さらに好ましくは3~12である。アルコキシ基としては、例えば、メトキシ基、エトキシ基、プロピルオキシ基、イソプロピルオキシ基、ブトキシ基、イソブトキシ基、sec-ブトキシ基、tert-ブトキシ基、ペンチルオキシ基、ヘキシルオキシ基、シクロヘキシルオキシ基、ヘプチルオキシ基、オクチルオキシ基、2-エチルヘキシルオキシ基、ノニルオキシ基、デシルオキシ基、3,7-ジメチルオクチルオキシ基、ドデシルオキシ基が挙げられる。アルキルチオ基は、置換基を有していてもよく、直鎖状アルキルチオ基、分子鎖状アルキルチオ基及び環状アルキルチオ基シクロアルキルチオ基のいずれであってもよい。アルコキシ基の炭素原子数は、特記しない限り、直鎖状アルキルチオ基及び分岐状アルキルチオ基では、置換基の炭素原子数を含めずに好ましくは1~20、より好ましくは1~15、さらに好ましくは1~12であり、環状アルキルチオ基では、置換基の炭素原子数を含めずに好ましくは3~20であり、より好ましくは3~15であり、さらに好ましくは3~12である。アルキルチオ基としては、例えば、メチルチオ基、エチルチオ基、プロピルチオ基、イソプロピルチオ基、ブチルチオ基、イソブチルチオ基、sec-ブチルチオ基、tert-ブチルチオ基、ペンチルチオ基、ヘキシルチオ基、シクロヘキシルチオ基、ヘプチルチオ基、オクチルチオ基、2-エチルヘキシルチオ基、ノニルチオ基、デシルチオ基、3,7-ジメチルオクチルチオ基、ドデシルチオ基が挙げられる。アリール基は、芳香族炭化水素から芳香環を構成する炭素原子に結合した水素原子1個を除いた残りの原子団である。アリール基は、置換基を有していてもよく、アリール基としては、ベンゼン環を有するもの、縮合環を有するものが含まれる。アリール基の炭素原子数は、特記しない限り、置換基の炭素原子数を含めずに好ましくは6~60、より好ましくは6~48、さらに好ましくは6~30である。上記芳香族炭化水素としては、ベンゼン、ナフタレン、アントラセン、フェナントレン、ナフタセン、フルオレン、ピレン、ペリレン等が挙げられる。アリール基としては、例えば、フェニル基、1-ナフチル基、2-ナフチル基、1-アントラセニル基、2-アントラセニル基、9-アントラセニル基、2-フルオレニル基が挙げられる。アリールオキシ基は、-O-Ar11で表される基Ar11は、上記アリール基を示す。であり、Ar11におけるアリール基は置換基を有していてもよい。アリールオキシ基の炭素原子数は、特記しない限り、置換基の炭素原子数を含めずに好ましくは6~60、より好ましくは6~48、さらに好ましくは6~30である。アリールオキシ基としては、例えば、フェノキシ基、1-ナフチルオキシ基、2-ナフチルオキシ基、1-アントラセニルオキシ基、2-アントラセニルオキシ基、9-アントラセニルオキシ基、2-フルオレニルオキシ基が挙げられる。アリールチオ基は、-S-Ar12で表される基Ar12は、上記アリール基を示す。であり、Ar12におけるアリール基は置換基を有していてもよい。アリールチオ基の炭素原子数は、特記しない限り、置換基の炭素原子数を含めずに好ましくは6~60、より好ましくは6~48、さらに好ましくは6~30である。アリールチオ基としては、例えば、フェニルチオ基、1-ナフチルチオ基、2-ナフチルチオ基、1-アントラセニルチオ基、2-アントラセニルチオ基、9-アントラセニルチオ基、2-フルオレニルチオ基が挙げられる。アルケニル基は、アルケンのsp2炭素原子に結合する水素原子を1個除いた残りの原子団である。アルケニル基は、置換基を有していてもよく、直鎖状アルケニル基、分岐状アルケニル基及び環状アルケニル基のいずれであってもよい。アルケニル基の炭素原子数は、特記しない限り、直鎖状アルケニル基及び分岐状アルケニル基では、置換基の炭素原子数を含めずに好ましくは2~20、より好ましくは2~15、さらに好ましくは2~10であり、環状アルケニル基では、置換基の炭素原子数を含めずに好ましくは3~20であり、より好ましくは4~15であり、さらに好ましくは5~10である。アルケニル基としては、例えば、ビニル基、1-プロペニル基、2-プロペニル基、1-ブテニル基、2-ブテニル基、1-ペンテニル基、2-ペンテニル基、1-ヘキセニル基、2-ヘキセニル基、1-オクテニル基が挙げられる。アルキニル基は、アルキンのsp1炭素原子に結合する水素原子を1個除いた残りの原子団である。アルキニル基は、置換基を有していてもよく、直鎖状アルキニル基、分岐状アルキニル基及び環状アルキニル基のいずれであってもよい。アルキニル基の炭素原子数は、特記しない限り、直鎖状アルキニル基及び分岐状アルキニル基では、置換基の炭素原子数を含めずに好ましくは2~20、より好ましくは2~15、さらに好ましくは2~10であり、環状アルキニル基では、置換基の炭素原子数を含めずに好ましくは5~20であり、より好ましくは6~15であり、さらに好ましくは7~10である。アルキニル基としては、例えば、エチニル基、1-プロピニル基、2-プロピニル基、1-ブチニル基、2-ブチニル基、1-ペンチニル基、2-ペンチニル基、1-ヘキシニル基、2-ヘキシニル基、1-オクチニル基が挙げられる。アミノ基は、置換基を有していてもよく、好ましくは非置換のアミノ基並びにアルキル基、アリール基、アリールアルキル基及び1価の複素環基から選ばれる1又は2個の置換基でアミノ基が有する水素原子の1又は2個が置換されたアミノ基以下、置換アミノ基という。である。該置換基はさらに置換基以下、有機基の有する置換基が、さらに有する置換基を、二次置換基という場合がある。を有していてもよい。置換アミノ基の炭素原子数は、二次置換基の炭素原子数を含めずに、好ましくは1~60、より好ましくは2~48、さらに好ましくは2~40である。置換アミノ基としては、メチルアミノ基、ジメチルアミノ基、エチルアミノ基、ジエチルアミノ基、プロピルアミノ基、ジプロピルアミノ基、イソプロピルアミノ基、ジイソプロピルアミノ基、ブチルアミノ基、イソブチルアミノ基、sec-ブチルアミノ基、tert-ブチルアミノ基、ペンチルアミノ基、ヘキシルアミノ基、ヘプチルアミノ基、オクチルアミノ基、2-エチルヘキシルアミノ基、ノニルアミノ基、デシルアミノ基、3,7-ジメチルオクチルアミノ基、ドデシルアミノ基、シクロペンチルアミノ基、ジシクロペンチルアミノ基、シクロヘキシルアミノ基、ジシクロヘキシルアミノ基、ジトリフルオロメチルアミノ基、フェニルアミノ基、ジフェニルアミノ基、C1~C12アルコキシフェニルアミノ基、ビスC1~C12アルコキシフェニルアミノ基、C1~C12アルキルフェニルアミノ基、ビスC1~C12アルキルフェニルアミノ基、1-ナフチルアミノ基、2-ナフチルアミノ基、ペンタフルオロフェニルアミノ基、ピリジルアミノ基、ピリダジニルアミノ基、ピリミジニルアミノ基、ピラジニルアミノ基、トリアジニルアミノ基、フェニル-C1~C12アルキルアミノ基、C1~C12アルコキシフェニル-C1~C12アルキルアミノ基、ジC1~C12アルコキシフェニル-C1~C12アルキルアミノ基、C1~C12アルキルフェニル-C1~C12アルキルアミノ基、ジC1~C12アルキルフェニル-C1~C12アルキルアミノ基、1-ナフチル-C1~C12アルキルアミノ基、2-ナフチル-C1~C12アルキルアミノ基等が挙げられる。シリル基は、置換基を有していてもよく、好ましくは非置換のシリル基並びにアルキル基、アリール基、アリールアルキル基及び1価の複素環基から選ばれる1~3個の置換基でシリル基が有する水素原子の1~3個が置換されたシリル基以下、置換シリル基という。である。置換基は二次置換基を有していてもよい。置換シリル基の炭素原子数は、二次置換基の炭素原子数を含めないで、好ましくは1~60、より好ましくは3~48、さらに好ましくは3~40である。置換シリル基としては、トリメチルシリル基、トリエチルシリル基、トリプロピルシリル基、トリ-イソプロピルシリル基、ジメチル-イソプロピルシリル基、ジエチル-イソプロピルシリル基、tert-ブチルジメチルシリル基、ペンチルジメチルシリル基、ヘキシルジメチルシリル基、ヘプチルジメチルシリル基、オクチルジメチルシリル基、2-エチルヘキシル-ジメチルシリル基、ノニルジメチルシリル基、デシルジメチルシリル基、3,7-ジメチルオクチル-ジメチルシリル基、ドデシルジメチルシリル基、フェニル-C1~C12アルキルシリル基、C1~C12アルコキシフェニル-C1~C12アルキルシリル基、C1~C12アルキルフェニル-C1~C12アルキルシリル基、1-ナフチル-C1~C12アルキルシリル基、2-ナフチル-C1~C12アルキルシリル基、フェニル-C1~C12アルキルジメチルシリル基、トリフェニルシリル基、トリ-p-キシリルシリル基、トリベンジルシリル基、ジフェニルメチルシリル基、tert-ブチルジフェニルシリル基、ジメチルフェニルシリル基等が挙げられる。アシル基としては、例えば、-C=O-R44R44は、上記アルキル基、上記アリール基又は後述する1価の複素環基を示す。で表される基が挙げられる。R44におけるアルキル基、アリール基及び1価の複素環基は置換基を有していてもよい。アシル基の炭素原子数は、特記しない限り、置換基の炭素原子数を含めずに好ましくは2~20、より好ましくは2~18、さらに好ましくは2~16である。アシル基としては、例えば、アセチル基、プロピオニル基、ブチリル基、イソブチリル基、ピバロイル基、ベンゾイル基が挙げられる。また、置換基を有するアシル基としては、置換基としてハロゲン原子を有するアシル基例えば、トリフルオロアセチル基、ペンタフルオロベンゾイル基等が挙げられる。アシルオキシ基としては、例えば、-O-C=O-R45R45は、上記アルキル基、上記アリール基又は後述する1価の複素環基を示す。で表される基が挙げられる。R45におけるアルキル基、アリール基及び1価の複素環基は置換基を有していてもよい。アシルオキシ基の炭素原子数は、特記しない限り、置換基の炭素原子数を含めずに好ましくは2~20、より好ましくは2~18、さらに好ましくは2~16である。アシルオキシ基としては、例えば、アセトキシ基、プロピオニルオキシ基、ブチリルオキシ基、イソブチリルオキシ基、ピバロイルオキシ基、ベンゾイルオキシ基が挙げられる。また、置換基を有するアシルオキシ基としては、置換基としてハロゲン原子を有するアシルオキシ基例えば、トリフルオロアセチルオキシ基、ペンタフルオロベンゾイルオキシ基等が挙げられる。オキシカルボニル基としては、-C=O-O-R45aR45aは、上記アルキル基、上記アリール基又は後述する1価の複素環基を示す。で表される基が挙げられる。R45aにおけるアルキル基、アリール基及び1価の複素環基は置換基を有していてもよい。オキシカルボニル基の炭素原子数は、特記しない限り、置換基の炭素原子数を含めずに好ましくは2~20、より好ましくは2~18、さらに好ましくは2~16である。1価の複素環基は、複素環式化合物から水素原子1個を除いた残りの原子団である。1価の複素環基は置換基を有していてもよく、1価の複素環基としては単環の基、縮合環を有する基が含まれる。1価の複素環基の炭素原子数は、特記しない限り、置換基の炭素原子数を含めずに好ましくは4~60、より好ましくは4~30、さらに好ましくは4~20である。複素環式化合物とは、環式構造をもつ有機化合物のうち、環を構成する元素として、炭素原子だけでなく、酸素原子、硫黄原子、窒素原子、リン原子、ホウ素原子、ケイ素原子、セレン原子、テルル原子、ヒ素原子等のヘテロ原子を含む化合物をいう。1価の複素環基としては、1価の芳香族複素環基が好ましい。1価の芳香族複素環基は、芳香族複素環式化合物から水素原子1個を除いた残りの原子団である。芳香族複素環式化合物としては、例えば、オキサジアゾール、チアジアゾール、チアゾール、オキサゾール、チオフェン、ピロール、ホスホール、フラン、ピリジン、ピラジン、ピリミジン、トリアジン、ピリダジン、キノリン、イソキノリン、カルバゾール、ジベンゾホスホール、ジベンゾフラン、ジベンゾチオフェン等のヘテロ原子を含む複素環自体が芳香族性を示す化合物、並びに、フェノキサジン、フェノチアジン、ジベンゾボロール、ジベンゾシロール、ベンゾピラン等のヘテロ原子を含む複素環それ自体は芳香族性を示さなくとも、該複素環に芳香環が縮環されている化合物が挙げられる。複素環オキシ基は、-O-Ar13Ar13は上記1価の複素環基を示す。であり、Ar13における1価の複素環基は置換基を有していてもよい。複素環オキシ基の炭素原子数は、特記しない限り、置換基の炭素原子数を含めずに好ましくは4~60、より好ましくは4~30、さらに好ましくは4~20である。複素環オキシ基としては、例えば、ピリジルオキシ基、ピリダジニルオキシ基、ピリミジニルオキシ基、ピラジニルオキシ基、トリアジニルオキシ基が挙げられる。複素環チオ基は、-S-Ar14Ar14は上記1価の複素環基を示す。であり、Ar14における1価の複素環基は置換基を有していてもよい。複素環チオ基の炭素原子数は、特記しない限り、置換基の炭素原子数を含めずに好ましくは4~60、より好ましくは4~30、さらに好ましくは4~20である。複素環チオ基としては、例えば、ピリジルチオ基、ピリダジニルチオ基、ピリミジニルチオ基、ピラジニルチオ基、トリアジニルチオ基が挙げられる。イミン残基は、式:H-N=CR462及び式:H-CR47=N-R48の少なくとも一方で表される構造を有するイミン化合物から、該式中の水素原子を除いた残基を意味する。式中、R46、R47及びR48はそれぞれ独立に、上記アルキル基、上記アリール基、上記アルケニル基、上記アルキニル基又は上記1価の複素環基を示す。R46、R47及びR48におけるアルキル基、アリール基、アルケニル基、アルキニル基及び1価の複素環基は、置換基を有していてもよい。複数存在するR46は互いに同一でも異なっていてもよく、互いに連結して環構造を形成してもよい。イミン残基としては、例えば、以下の構造式で示される基が挙げられる。アミド化合物残基は、式:H-NR49-C=OR50及び式:H-C=O-NR512の少なくとも一方で表される構造を有するアミド化合物から、該式中の水素原子を除いた残基を意味する。式中、R49、R50及びR51はそれぞれ独立に、上記アルキル基、上記アリール基、上記アルケニル基、上記アルキニル基又は上記1価の複素環基を示す。R49、R50及びR51におけるアルキル基、アリール基、アルケニル基、アルキニル基及び1価の複素環基は、置換基を有していてもよい。複数存在するR51は互いに同一でも異なっていてもよく、互いに連結して環構造を形成していてもよい。アミド化合物残基としては、例えば、ホルムアミド残基、アセトアミド残基、プロピオアミド残基、ブチロアミド残基、ベンズアミド残基、トリフルオロアセトアミド残基、ペンタフルオロベンズアミド残基、ジホルムアミド残基、ジアセトアミド残基、ジプロピオアミド残基、ジブチロアミド残基、ジベンズアミド残基、ジトリフルオロアセトアミド残基、ジペンタフルオロベンズアミド残基が挙げられる。酸イミド残基は、酸イミドからその窒素原子に結合した水素原子1個を除いて得られる残基を意味する。酸イミド残基の炭素原子数は、好ましくは4~20、より好ましくは4~18、さらに好ましくは4~16である。酸イミド残基としては、例えば以下の構造式で示される基が挙げられる。非置換又は置換のアルキル基としては、非置換のアルキル基及び上記置換基を有するアルキル基が挙げられる。ここでアルキル基が有する置換基は、特記しない限り、アルコキシ基、アリール基、アリールオキシ基、1価の複素環基、複素環オキシ基及びハロゲン原子から選ばれる置換基であることが好ましい。非置換又は置換のアルコキシ基としては、非置換のアルコキシ基及び上記置換基を有するアルコキシ基が挙げられる。ここでアルコキシ基が有する置換基は、特記しない限り、アルコキシ基、アリール基、アリールオキシ基、1価の複素環基、複素環オキシ基及びハロゲン原子から選ばれる置換基であることが好ましい。非置換若しくは置換のアリール基としては、非置換のアリール基及び置換基を有する上記アリール基が挙げられる。ここでアリール基が有する置換基は、特記しない限り、アルキル基、アルコキシ基、アリール基、アリールオキシ基、1価の複素環基、複素環オキシ基及びハロゲン原子から選ばれる置換基であることが好ましい。非置換若しくは置換のアリールオキシ基としては、非置換のアリールオキシ基及び上記置換基を有するアリールオキシ基が挙げられる。ここでアリールオキシ基が有する置換基は、特記しない限り、アルキル基、アルコキシ基、アリール基、アリールオキシ基、1価の複素環基、複素環オキシ基及びハロゲン原子から選ばれる置換基であることが好ましい。非置換若しくは置換の1価の複素環基としては、非置換の1価の複素環基及び上記置換基を有する1価の複素環基が挙げられる。ここで1価の複素環基が有する置換基は、特記しない限り、アルキル基、アルコキシ基、アリール基、アリールオキシ基、1価の複素環基、複素環オキシ基及びハロゲン原子から選ばれる置換基であることが好ましい。非置換若しくは置換のアリーレン基としては、非置換のアリーレン基及び上記置換基を有するアリーレン基が挙げられる。ここでアリーレン基が有する置換基は、特記しない限り、アルキル基、アルコキシ基、アリール基、アリールオキシ基、1価の複素環基、複素環オキシ基及びハロゲン原子から選ばれる置換基であることが好ましい。アリーレン基は、芳香族炭化水素から芳香環を構成する炭素原子に結合した水素原子2個を除いた残りの原子団である。アリーレン基は、置換基を有していてもよく、アリーレン基には、ベンゼン環を有する基、縮合環を有する基が含まれる。アリーレン基の炭素原子数は、特記しない限り、置換基の炭素原子数を含めずに好ましくは6~60、より好ましくは6~48、さらに好ましくは6~30である。上記芳香族炭化水素としては、例えば、ベンゼン、ナフタレン、アントラセン、フェナントレン、ナフタセン、フルオレン、ピレン、ペリレンが挙げられる。アリーレン基としては、1,4-フェニレン基、1,3-フェニレン基、1,2-フェニレン基等のフェニレン基;1,4-ナフタレンジイル基、1,5-ナフタレンジイル基、2,6-ナフタレンジイル基、2,7-ナフタレンジイル等のナフタレンジイル基;1,4-アントラセンジイル基、1,5-アントラセンジイル基、2,6-アントラセンジイル基、9,10-アントラセンジイル基等のアントラセンジイル基;2,7-フェナントレンジイル基等のフェナントレンジイル基;1,7-ナフタセンジイル基、2,8-ナフタセンジイル基、5,12-ナフタセンジイル基等のナフタセンジイル基;2,7-フルオレンジイル基、3,6-フルオレンジイル基等のフルオレンジイル基;1,6-ピレンジイル基、1,8-ピレンジイル基、2,7-ピレンジイル基、4,9-ピレンジイル基等のピレンジイル基;3,8-ペリレンジイル基、3,9-ペリレンジイル基、3,10-ペリレンジイル基等のペリレンジイル基が挙げられる。非置換若しくは置換の2価の複素環基としては、非置換の2価の複素環基及び上記置換基を有する2価の複素環基が挙げられる。ここで、2価の複素環基が有する置換基は、特記しない限り、アルキル基、アルコキシ基、アリール基、アリールオキシ基、1価の複素環基、複素環オキシ基及びハロゲン原子から選ばれる置換基であることが好ましい。2価の複素環基は、複素環式化合物から水素原子2個を除いた残りの原子団である。2価の複素環基は置換基を有していてもよく、2価の複素環基には、単環の基、縮合環の基が含まれる。2価の複素環基の炭素原子数は、特記しない限り、置換基の炭素原子数を含めずに好ましくは4~60、より好ましくは4~30、さらに好ましくは4~20である。2価の複素環基としては、2価の芳香族複素環基が好ましい。2価の芳香族複素環基は、芳香族複素環式化合物から水素原子2個を除いた残りの原子団である。2価の複素環基としては、例えば、2,5-ピリジンジイル基、2,6-ピリジンジイル基等のピリジンジイル基;2,6-キノリンジイル基等のキノリンジイル基;1,4-イソキノリンジイル基、1,5-イソキノリンジイル基等のイソキノリンジイル基;5,8-キノキサリンジイル基等のキノキサリンジイル基;2,1,3-ベンゾチアジアゾール-4,7-ジイル基等の2,1,3-ベンゾチアジアゾール基;4,7-ベンゾチアゾールジイル基等のベンゾチアゾールジイル基;2,7-ジベンゾシロールジイル基等のジベンゾシロールジイル基;ジベンゾフラン-4,7-ジイル基、ジベンゾフラン-3,8-ジイル基等のジベンゾフランジイル基;ジベンゾチオフェン-4,7-ジイル基、ジベンゾチオフェン-3,8-ジイル基等のジベンゾチオフェンジイル基が挙げられる。アリーレン基及び2価の複素環基から選ばれる同一若しくは異なる2以上の基が連結した2価の基としては、例えば、2,7-ビフェニリレン基、3,6-ビフェニリレン基等のビフェニリレン基のように、アリーレン基及び2価の複素環基から選ばれる2個の基が単結合で連結した2価の基が挙げられる。該2価の基は置換基を有していてもよく、該2価の基が有する置換基は、特記しない限り、アルキル基、アルコキシ基、アリール基、アリールオキシ基、1価の複素環基、複素環オキシ基及びハロゲン原子から選ばれる置換基であることが好ましい。以下、本発明の高分子化合物、化合物、組成物、液状組成物、有機薄膜、発光素子、面状光源及び表示装置の好適な実施形態について詳細に説明する。高分子化合物本実施形態に係る高分子化合物は、下記式1で表される第一構成単位を有する。上記高分子化合物は、この構成単位を有することにより、輝度寿命に優れる発光素子の製造に有用なものとなる。本実施形態に係る高分子化合物は、共役系高分子化合物であることが好ましい。また、本実施形態に係る高分子化合物は、下記式2で表される第二構成単位、及び/又は、下記式4で表される第三構成単位をさらに有していてもよい。このような高分子化合物は、輝度寿命に優れる発光素子の製造に一層有用である。ここで、共役系高分子化合物とは、主鎖骨格上に共役系が広がった高分子化合物であり、ポリフルオレン、ポリフェニレン等のアリーレン基を構成単位とするポリアリーレン;ポリチオフェン、ポリジベンゾフラン等の2価の複素環基を構成単位とするポリへテロアリーレン;ポリフェニレンビニレン等のポリアリーレンビニレン、また、それらの構成単位が組み合わされた共重合体が例示される。また、主鎖内にヘテロ原子等を構成単位中に含んでいても実質的に共役がつながるものであればよく、例えば、構成単位としてトリアリールアミンから導かれる構成単位を含んでいてもよい。以下に、第一構成単位、第二構成単位及び第三構成単位について、それぞれ詳述する。第一構成単位第一構成単位は、下記式1で表される構成単位である。式1中、n1及びn2はそれぞれ独立に、1~5の整数を示す。R1、R2、R3、R4、R5、R6、R7、R8、R9及びR10はそれぞれ独立に、水素原子、非置換若しくは置換のアルキル基、非置換若しくは置換のアルコキシ基、非置換若しくは置換のアリール基、非置換若しくは置換のアリールオキシ基又は非置換若しくは置換の1価の複素環基を示し、RA及びRBはそれぞれ独立に、水素原子、非置換若しくは置換のアルキル基、非置換若しくは置換のアリール基又は非置換若しくは置換の1価の複素環基を示し、Ar1及びAr2はそれぞれ独立に、非置換若しくは置換のアリーレン基、非置換若しくは置換の2価の複素環基、又は、アリーレン基及び2価の複素環基から選ばれる同一若しくは異なる2以上の基が連結した2価の基該基は、置換基を有していてもよい。を示す。R1、R2、R3及びR4は、モノマー合成が容易であり、かつ、高分子化合物を発光素子の作製に用いた場合に、得られる発光素子の輝度寿命がより優れるので、水素原子、非置換若しくは置換のアルキル基、又は、非置換若しくは置換のアリール基であることが好ましく、水素原子、又は、非置換若しくは置換のアルキル基であることがより好ましい。式1において、n1が2~5の整数であるとき、複数存在するR1は互いに同一でも異なっていてもよく、複数存在するR2は互いに同一でも異なっていてもよい。また、n2が2~5の整数であるとき、複数存在するR3は互いに同一でも異なっていてもよく、複数存在するR4は互いに同一でも異なっていてもよい。R1、R2、R3及びR4のうち隣接する基同士は互いに連結して環構造を形成していてもよい。R7、R8、R9及びR10のうち隣接する基同士は互いに連結して環構造を形成していてもよい。Ar1とRAは互いに連結して環構造を形成していてもよい。Ar2とRBは互いに連結して環構造を形成していてもよい。ここで、互いに連結して環構造を形成していてもよいとは、Ar1とRA又はAr2とRBとが、単結合、又は、-O-、-S-、-C=O-、-C=O-O-、-NR15-、-C=O-NR15-若しくは-CR152-で表される基を介して結合しR15は、非置換若しくは置換のアルキル基又は非置換若しくは置換のアリール基を示し、R15が複数存在する場合、互いに同一でも異なっていてもよい、環構造を形成していてもよいことを示す。これにより、通常5~7員環が形成される。第一構成単位の含有量は、高分子化合物を発光素子の作製に用いた場合に、得られる発光素子の輝度寿命がより優れるので、全構成単位の0.1~70モルであることが好ましく、0.1~50モルであることがより好ましく、0.1~40モルであることがさらに好ましい。第一構成単位においては、例えば、n1及び/又はn2が2以上の場合で置換基を有するとき、R1及びR2が互いに異なるとき、及び、R3及びR4が互いに異なるときに、立体異性を生じ得る。高分子化合物は、第一構成単位として、同一の立体異性を有する構成単位のみを有していてもよく、互いに異なる立体異性を有する複数の構成単位を有していてもよい。立体異性としては、ジアステレオマー、エナンチオマーが挙げられる。第一構成単位のジヒドロフェナントレン骨格部分が式1-Aで表される場合、その立体異性の例は、下記式1-a、式1-b、式1-c、式1-dで表される。なお、下記式中、Ra及びRbはそれぞれ独立にアルキル基を示す。式1-aで表される構成単位、式1-bで表される構成単位、式1-cで表される構成単位及び式1-dで表される構造単位は、互いにジアステレオマーの関係にある。式1において、R1、R2、R3、R4、R5、R6、R7、R8、R9及びR10で表される基が置換基を有する場合、該置換基は、好ましくは、アルキル基、アルコキシ基、アリール基、アリールオキシ基、アリールアルキル基、アリールアルコキシ基、アリールアルケニル基、アリールアルキニル基、アミノ基、置換アミノ基、ハロゲン原子、アシル基、アシルオキシ基、1価の複素環基、カルボキシル基、ニトロ基、シアノ基であり、より好ましくは、アルキル基、アルコキシ基、アリール基、アリールオキシ基、アリールアルキル基、アリールアルコキシ基、置換アミノ基、アシル基、シアノ基であり、さらに好ましくは、アルキル基、アルコキシ基、アリール基である。式1中、R1、R2、R3及びR4は、例えば、水素原子、非置換若しくは置換のアルキル基又は非置換若しくは置換のアリール基とすることができる。ここで、R1、R2、R3及びR4における置換のアルキル基としては、例えば、アリールアルキル基又はアルキルアリールアルキル基を選択することができ、R1、R2、R3及びR4における置換のアリール基としては、例えば、アルキルアリール基を選択することができる。式1中、R5、R6、R7、R8、R9及びR10は、例えば、水素原子、非置換若しくは置換のアルキル基又は非置換若しくは置換のアリール基とすることができる。ここで、R5、R6、R7、R8、R9及びR10における置換のアルキル基としては、例えば、アリールアルキル基又はアルキルアリールアルキル基を選択することができ、R5、R6、R7、R8、R9及びR10における置換のアリール基としては、例えば、アルキルアリール基を選択することができる。RA及びRBは、本実施形態の高分子化合物の安定性が良好になり、且つ高分子化合物を用いた発光素子の輝度寿命がより優れるので、置換のアルキル基、非置換若しくは置換のアリール基又は非置換若しくは置換の1価の複素環基であることが好ましく、非置換若しくは置換のアリール基又は非置換若しくは置換の1価の複素環基であることがより好ましく、非置換若しくは置換のアリール基であることがさらに好ましい。R5、R6、R7及びR10としては、モノマー合成が容易であり、且つ高分子化合物を用いた発光素子の輝度寿命がより優れるので、水素原子、非置換若しくは置換のアルキル基、非置換若しくは置換のアリール基が好ましく、少なくとも2個が水素原子であることがより好ましい。R8及びR9としては、高分子化合物を発光素子の作製に用いた場合に、得られる発光素子の輝度寿命がより優れるので、水素原子、非置換若しくは置換のアルキル基、非置換若しくは置換のアリール基が好ましく、水素原子、非置換若しくは置換のアルキル基がより好ましい。式1においてRA及びRBで表される基が置換基を有する場合、該置換基は、好ましくはアルキル基、アルコキシ基、アリール基、アリールオキシ基、アリールアルキル基、アリールアルコキシ基、アリールアルケニル基、アリールアルキニル基、アミノ基、置換アミノ基、ハロゲン原子、アシル基、アシルオキシ基、1価の複素環基、カルボキシル基、ニトロ基、シアノ基であり、より好ましくはアルキル基、アルコキシ基、アリール基、アリールオキシ基、アリールアルキル基、アリールアルコキシ基、置換アミノ基、アシル基、シアノ基であり、さらに好ましくはアルキル基、アルコキシ基、アリール基である。式1中、RA及びRBにおけるアルキル基は、共通して用いられる用語として説明したアルキル基と同じであるが、好ましくは、C1~C20アルキル基である。アルキル基は上記置換基を有していてもよい。式1中、RA及びRBにおけるアリール基は、共通して用いられる用語として説明したアリール基と同じであるが、好ましくは、フェニル基、1-ナフチル基、2-ナフチル基、1-アントラセニル基、2-アントラセニル基、9-アントラセニル基及び2-フルオレニル基である。アリール基は上記置換基を有していてもよい。式1中、RA及びRBにおける1価の複素環基は、共通して用いられる用語として説明した1価の複素環基と同じであるが、好ましくは、ピリジル基、ピリミジル基、トリアジル基及びキノリル基である。1価の複素環基は上記置換基を有していてもよい。式1において、Ar1及びAr2で表される基が置換基を有する場合、該置換基としては、アルキル基、アルコキシ基、アリール基、アリールオキシ基、アリールアルキル基、アリールアルコキシ基、アリールアルケニル基、アリールアルキニル基、アミノ基、置換アミノ基、ハロゲン原子、アシル基、アシルオキシ基、1価の複素環基、カルボキシル基、ニトロ基、シアノ基が挙げられ、好ましくは、アルキル基、アルコキシ基、アリール基、アリールオキシ基、アリールアルキル基、アリールアルコキシ基、置換アミノ基、アシル基、シアノ基であり、より好ましくは、アルキル基、アルコキシ基、アリール基である。式1において、Ar1及びAr2で表される基としては、非置換若しくは置換のアリーレン基、及び、非置換若しくは置換の2価の複素環基が好ましい。式1中、Ar1及びAr2におけるアリーレン基としては、例えば、1,2-フェニレン基、1,3-フェニレン基、1,4-フェニレン基、1,4-ナフタレンジイル基、2,6-ナフタレンジイル基、2,7-ナフタレンジイル基、2,6-アントラセンジイル基、9,10-アントラセンジイル基、2,7-フェナントレンジイル基、5,12-ナフタセンジイル基、2,7-フルオレンジイル、3,6-フルオレンジイル基、1,6-ピレンジイル基、2,7-ピレンジイル基又は3,8-ペリレンジイル基が挙げられ、1,4-フェニレン基、2,7-フルオレンジイル、2,6-アントラセンジイル基、9,10-アントラセンジイル基、2,7-フェナントレンジイル基及び1,6-ピレンジイル基がより好ましく、これらは上記置換基を有していてもよい。式1中、Ar1及びAr2における2価の複素環基としては、例えば、2,5-ピロールジイル基、ジベンゾフランジイル基、ジベンゾチオフェンジイル基、2,1,3-ベンゾチアジアゾール-4,7-ジイル基、3,7-フェノキサジンジイル基又は3,6-カルバゾールジイル基が挙げられ、これらは上記置換基を有していてもよい。式1中、Ar1及びAr2におけるアリーレン基及び2価の複素環基から選ばれる同一若しくは異なる2以上の基が連結した2価の基としては、例えば、下記式1a-1、1a-2、1a-3、1a-4、1a-5、1a-6又は1a-7で表される基が挙げられ、これらは上記置換基を有していてもよい。式1においてR1、R2、R3及びR4のうち隣接する基同士は互いに連結して環構造を形成していてもよいとは、例えば、R1、R2、R3及びR4のうち同一の炭素原子に結合する基同士が互いに連結して環構造を形成してもよく、n1及び/又はn2が2以上のときに、隣接位の炭素原子に結合する基同士が互いに連結して環構造を形成してもよいことを意味する。式1においてR7、R8、R9及びR10のうち隣接する基同士は互いに連結して環構造を形成していてもよいとは、隣接位の炭素原子に結合する基同士が互いに連結して環構造を形成してもよく、例えば、R8とR9とが連結して環構造を形成してもよいことを意味する。すなわち、第一構成単位が、例えば、下記式1b-1、1b-2、1b-3、1b-4、1b-5又は1b-6で表される構造をとり得ることを意味する。式1b-1で表される構造及び式1b-2で表される構造は、式1におけるR7及びR8が互いに連結して環構造を形成した例である。式1b-3で表される構造、式1b-4で表される構造及び式1b-5で表される構造は、式1におけるR8及びR9が互いに連結して環構造を形成した例である。式1b-6で表される構造は、R7、R8、R9及びR10が互いに連結して環構造を形成した例である。形成された環構造は置換基を有していてもよく、該置換基は、好ましくはアルキル基、アルコキシ基、アリール基、アリールオキシ基、アリールアルキル基、アリールアルコキシ基、アリールアルケニル基、アリールアルキニル基、アミノ基、置換アミノ基、ハロゲン原子、アシル基、アシルオキシ基、1価の複素環基、カルボキシル基、ニトロ基、シアノ基であり、より好ましくはアルキル基、アルコキシ基、アリール基、アリールオキシ基、アリールアルキル基、アリールアルコキシ基、置換アミノ基、アシル基、シアノ基であり、さらに好ましくはアルキル基、アルコキシ基、アリール基である。式1中、本実施形態の高分子化合物を用いた発光素子の輝度寿命がより優れるので、n1及びn2は3~5の整数であることが好ましく、3又は4であることがより好ましく、3であることがさらに好ましい。n1及びn2は互いに同一でも異なっていてもよいが、モノマーの製造が容易となるので、n1及びn2は互いに同一であることが好ましい。式1においてAr1とRAは互いに連結して環構造を形成していてもよく、Ar2とRBは互いに連結して環構造を形成していてもよいとは、例えば、第一構成単位が、下記式1c-1、1c-2又は1c-3で表される構造をとり得ることを意味する。形成された環構造は置換基を有していてもよく、該置換基は、好ましくはアルキル基、アルコキシ基、アリール基、アリールオキシ基、アリールアルキル基、アリールアルコキシ基、アリールアルケニル基、アリールアルキニル基、アミノ基、置換アミノ基、ハロゲン原子、アシル基、アシルオキシ基、1価の複素環基、カルボキシル基、ニトロ基、シアノ基であり、より好ましくはアルキル基、アルコキシ基、アリール基、アリールオキシ基、アリールアルキル基、アリールアルコキシ基、置換アミノ基、アシル基、シアノ基であり、さらに好ましくはアルキル基、アルコキシ基、アリール基である。第一構成単位としては、例えば、下記式1-1~1-21で表される構成単位が挙げられる。式1-1~1-21で表される構成単位の中では、高分子化合物を発光素子の作製に用いた場合に、得られる発光素子の輝度寿命がより優れるので、式1-1、1-2、1-3、1-4、1-6、1-7、1-8、1-9、1-11、1-12、1-13、1-14、1-17で表される構成単位が好ましく、式1-1、1-2、1-3、1-6、1-7、1-9、1-11、1-14で表される構成単位がより好ましく、式1-1、1-2、1-3、1-6、1-7、1-9で表される構成単位が更に好ましい。高分子化合物は、第一構成単位として、上述した構成単位を一種のみ有していてもよいし、上述した構成単位のうち異なる複数の構成単位を有していてもよい。第二構成単位第二構成単位は、下記式2で表される構成単位である。式2中、Ar3は非置換若しくは置換のアリーレン基、非置換若しくは置換の2価の複素環基、又は、アリーレン基及び2価の複素環基から選ばれる同一若しくは異なる2以上の基が連結した2価の基該基は、置換基を有していてもよい。を示す。但し、式2で表される構成単位は、後述の式5で表される基とは異なる。式2においてAr3で表される基が置換基を有する場合、該置換基は、好ましくはアルキル基、アルコキシ基、アリール基、アリールオキシ基、アリールアルキル基、アリールアルコキシ基、アリールアルケニル基、アリールアルキニル基、アミノ基、置換アミノ基、ハロゲン原子、アシル基、アシルオキシ基、1価の複素環基、カルボキシル基、ニトロ基、シアノ基であり、より好ましくはアルキル基、アルコキシ基、アリール基、アリールオキシ基、アリールアルキル基、アリールアルコキシ基、置換アミノ基、アシル基、シアノ基であり、さらに好ましくはアルキル基、アルコキシ基、アリール基である。式2において、Ar3で表される基としては、非置換若しくは置換のアリーレン基、及び、非置換若しくは置換の2価の複素環基が好ましい。式2中、Ar3におけるアリーレン基としては、例えば、1,2-フェニレン基、1,3-フェニレン基、1,4-フェニレン基、1,4-ナフタレンジイル基、2,6-ナフタレンジイル基、2,7-ナフタレンジイル基、2,6-アントラセンジイル基、9,10-アントラセンジイル基、2,7-フェナントレンジイル基、5,12-ナフタセンジイル基、2,7-フルオレンジイル基、3,6-フルオレンジイル基、1,6-ピレンジイル及び3,8-ペリレンジイル基が挙げられ、これらは上記置換基を有していてもよい。式2のAr3としては、本実施形態の高分子化合物を発光素子の作製に用いた場合に得られる発光素子の輝度寿命がより優れるので、1,3-フェニレン基、1,4-フェニレン基、2,6-ナフタレンジイル基、2,7-ナフタレンジイル基、2,6-アントラセンジイル基、9,10-アントラセンジイル基、2,7-フェナントレンジイル基、2,7-フルオレンジイル基、3,6-フルオレンジイル基が好ましい。式2中、Ar3における2価の複素環基としては、例えば、2,5-ピロールジイル基、2,1,3-ベンゾチアジアゾール-4,7-ジイル基、ジベンゾフランジイル基及びジベンゾチオフェンジイル基が挙げられ、これらは上記置換基を有していてもよい。式2中、Ar3におけるアリーレン基及び2価の複素環基から選ばれる同一若しくは異なる2以上の基が連結した2価の基としては、例えば、上記式1a-1、1a-2、1a-3、1a-4、1a-5、1a-6又は1a-7で表される基を選択することができ、これらは上記置換基を有していてもよい。第二構成単位としては、例えば、下記式2-1~2-36で表される構成単位が挙げられる。式2-1~2-36で表される構成単位の中では、高分子化合物を発光素子の作製に用いた場合に、得られる発光素子の輝度寿命がより優れるので、式2-1、2-2、2-3、2-4、2-5、2-6、2-7、2-8、2-9、2-10、2-11、2-12、2-13、2-14、2-21、2-22、2-23、2-25、2-27、2-28、2-30、2-32、2-33、2-35、2-36で表される構成単位が好ましく、式2-1、2-2、2-3、2-4、2-5、2-6、2-7、2-8、2-9、2-10、2-11、2-12、2-13、2-14、2-28、2-30で表される構成単位がより好ましく、式2-1、2-2、2-4、2-5、2-12、2-13、2-14、2-30で表される構成単位が更に好ましい。第二構成単位としては、下記式3で表される構成単位下記式3’で表される基からなる構成単位も好ましい。式3及び式3’中、a1及びa2はそれぞれ独立に0~4の整数を示し、a3は0~5の整数を示す。R11、R12及びR13はそれぞれ独立に、非置換若しくは置換のアルキル基、非置換若しくは置換のアルコキシ基、非置換若しくは置換のアリール基、非置換若しくは置換のアリールオキシ基、非置換若しくは置換の1価の複素環基、非置換若しくは置換のアルコキシカルボニル基、非置換若しくは置換のシリル基、ハロゲン原子、カルボキシル基又はシアノ基を示す。R11、R12及びR13がそれぞれ複数存在するとき、複数存在するR11、R12及びR13は互いに同一でも異なっていてもよい。式3及び式3’中、本実施形態の高分子化合物を用いた発光素子の輝度寿命がより優れるので、a1及びa2は、0~2の整数であることが好ましく、a3は1~3の整数であることが好ましい。式3及び式3’において、R11、R12及びR13で表される基が置換基を有する場合、該置換基は、好ましくはアルキル基、アルコキシ基、アリール基、アリールオキシ基、アリールアルキル基、アリールアルコキシ基、アリールアルケニル基、アリールアルキニル基、アミノ基、置換アミノ基、ハロゲン原子、アシル基、アシルオキシ基、1価の複素環基、カルボキシル基、ニトロ基、シアノ基であり、より好ましくはアルキル基、アルコキシ基、アリール基、アリールオキシ基、アリールアルキル基、アリールアルコキシ基、置換アミノ基、アシル基、シアノ基であり、さらに好ましくはアルキル基、アルコキシ基、アリール基である。式3及び式3’中、R11、R12及びR13としては、例えば、非置換若しくは置換のアルキル基、非置換若しくは置換のアルコキシ基、及び、非置換若しくは置換のアリール基が挙げられる。ここで、R11、R12及びR13における置換のアルキル基としては、例えば、アリールアルキル基及びアルキルアリールアルキル基が挙げられる。R11、R12及びR13における置換のアルコキシ基としては、例えば、アリールアルコキシ基及びアルコキシ基で置換されたアルコキシ基が挙げられる。R11、R12及びR13における置換のアリール基としては、例えば、アルキルアリール基が挙げられる。R11、R12及びR13は、本実施形態の高分子化合物を用いた発光素子の輝度寿命がより優れるので、非置換若しくは置換のアルキル基、又は、非置換若しくは置換のアリール基であることが好ましい。高分子化合物は、第二構成単位として、非置換若しくは置換のフルオレンジイル基からなる構成単位を有することが好ましく、非置換若しくは置換の2,7-フルオレンジイル基からなる構成単位を有することがより好ましい。高分子化合物は、第二構成単位として、非置換若しくは置換のフェニレン基、非置換若しくは置換のナフタレンジイル基、非置換若しくは置換のアントラセンジイル基、及び、上記式3’で表される基、からなる群より選ばれる少なくとも一種の基からなる構成単位を有することが好ましい。第二構成単位の含有量合計含有量は、高分子化合物を発光素子の作製に用いた場合に、得られる発光素子の輝度寿命がより優れるので、全構成単位の0.1~99.9モルであることが好ましく、30~99.9モルであることがより好ましく、50~99.9モルであることがさらに好ましい。高分子化合物は、第二構成単位として、上述した構成単位を一種のみ有していてもよいし、上述した構成単位のうち異なる複数の構成単位を有していてもよい。高分子化合物は、例えば、第一構成単位と、後述する第三構成単位と、非置換若しくは置換のフルオレンジイル基からなる構成単位と、非置換若しくは置換のフェニレン基からなる構成単位と、を有するものであってもよい。高分子化合物は、第一構成単位と、第三構成単位と、非置換若しくは置換のフルオレンジイル基からなる構成単位と、非置換若しくは置換のナフタレンジイル基からなる構成単位と、を有するものであってもよい。高分子化合物は、第一構成単位と、第三構成単位と、非置換若しくは置換のフルオレンジイル基からなる構成単位と、非置換若しくは置換のアントラセンジイル基からなる構成単位と、を有するものであってもよい。高分子化合物は、第一構成単位と、第三構成単位と、非置換若しくは置換のフルオレンジイル基からなる構成単位と、上記式3で表される構成単位と、を有するものであってもよい。第三構成単位第三構成単位は、下記式4で表される構成単位である。式中、b1及びb2はそれぞれ独立に0又は1を示す。Ar4、Ar5、Ar6及びAr7はそれぞれ独立に、非置換若しくは置換のアリーレン基、非置換若しくは置換の2価の複素環基、又は、アリーレン基及び2価の複素環基から選ばれる同一若しくは異なる2以上の基が連結した2価の基該基は、置換基を有していてもよい。を示す。RC、RD及びREはそれぞれ独立に、水素原子、非置換若しくは置換のアルキル基、非置換若しくは置換のアリール基又は非置換若しくは置換の1価の複素環基を示す。Ar4、Ar5、Ar6及びAr7は互いに連結して環構造を形成していてもよい。式4中、b1は、本実施形態の高分子化合物を用いた発光素子の輝度寿命がより優れるので、1であることがより好ましい。式4中、b2は、モノマーの合成が容易であり、かつ、本実施形態の高分子化合物を用いた発光素子の発光効率がより優れるので、0であることが好ましい。式4中、RC、RD及びREは、本実施形態の高分子化合物の安定性が良好になり、且つ当該高分子化合物を用いた発光素子の輝度寿命がより優れるので、置換のアルキル基、非置換若しくは置換のアリール基又は非置換若しくは置換の1価の複素環基であることが好ましく、非置換若しくは置換のアリール基であることがより好ましい。式4においてAr4、Ar5、Ar6及びAr7で表される基が置換基を有する場合、該置換基としては、アルキル基、アルコキシ基、アリール基、アリールオキシ基、アリールアルキル基、アリールアルコキシ基、アリールアルケニル基、アリールアルキニル基、アミノ基、置換アミノ基、ハロゲン原子、アシル基、アシルオキシ基、1価の複素環基、カルボキシル基、ニトロ基、シアノ基が挙げられ、好ましくは、アルキル基、アルコキシ基、アリール基、アリールオキシ基、アリールアルキル基、アリールアルコキシ基、置換アミノ基、アシル基、シアノ基であり、より好ましくは、アルキル基、アルコキシ基、アリール基である。式4においてAr4、Ar5、Ar6及びAr7で表される基は、非置換若しくは置換のアリーレン基、又は、非置換若しくは置換の2価の複素環基であること、特には、非置換若しくは置換のアリーレン基であることが、本実施形態の高分子化合物の安定性が良好になり、かつ、当該高分子を用いた発光素子の輝度寿命がより優れるので好ましい。式4中、Ar4、Ar5、Ar6及びAr7におけるアリーレン基としては、例えば、1,2-フェニレン基、1,3-フェニレン基、1,4-フェニレン基、1,4-ナフタレンジイル基、2,6-ナフタレンジイル基、2,7-ナフタレンジイル基、2,6-アントラセンジイル基、9,10-アントラセンジイル基、2,7-フェナントレンジイル基、5,12-ナフタセンジイル基、2,7-フルオレンジイル基、3,6-フルオレンジイル基、1,6-ピレンジイル基、2,7-ピレンジイル基又は3,8-ペリレンジイル基が挙げられ、1,4-フェニレン基、2,7-フルオレンジイル基、2,6-アントラセンジイル基、9,10-アントラセンジイル基、2,7-フェナントレンジイル基、1,6-ピレンジイル基が好ましく、これらは上記置換基を有していてもよい。式4中、Ar4、Ar5、Ar6及びAr7における2価の複素環基としては、例えば、2,5-ピロールジイル基、ジベンゾフランジイル基、ジベンゾチオフェンジイル基、2,1,3-ベンゾチアジアゾール-4,7-ジイル基が挙げられ、これらは上記置換基を有していてもよい。但し、Ar4、Ar5、Ar6及びAr7で表される2価の複素環基は、前記式5で表される基とは異なる。式4中、Ar4、Ar5、Ar6及びAr7におけるアリーレン基及び2価の複素環基から選ばれる同一若しくは異なる2以上の基が連結した2価の基としては、例えば、上記式1a-1、1a-2、1a-3、1a-4、1a-5、1a-6又は1a-7で表される基が挙げられ、上記式1a-1で表される基が好ましく、これらは上記置換基を有していてもよい。式4においてRC、RD及びREで表される基が置換基を有する場合、該置換基は、好ましくはアルキル基、アルコキシ基、アリール基、アリールオキシ基、アリールアルキル基、アリールアルコキシ基、アリールアルケニル基、アリールアルキニル基、アミノ基、置換アミノ基、ハロゲン原子、アシル基、アシルオキシ基、1価の複素環基、カルボキシル基、ニトロ基、シアノ基であり、より好ましくはアルキル基、アルコキシ基、アリール基、アリールオキシ基、アリールアルキル基、アリールアルコキシ基、置換アミノ基、アシル基、シアノ基であり、さらに好ましくはアルキル基、アルコキシ基、アリール基である。式4中、RC、RD及びREにおけるアルキル基は、共通して用いられる用語として説明したアルキル基と同じであるが、好ましくは、C1~C20アルキル基であり、これらは上記置換基を有していてもよい。式4中、RC、RD及びREにおけるアリール基は、共通して用いられる用語として説明したアリール基と同じであるが、好ましくは、フェニル基、1-ナフチル基、2-ナフチル基、1-アントラセニル基、2-アントラセニル基、9-アントラセニル基及び2-フルオレニル基であり、これらは上記置換基を有していてもよい。式4中、RC、RD及びREにおける1価の複素環基は、共通して用いられる用語として説明した1価の複素環基と同じであるが、好ましくは、ピリジル基、ピリミジル基、トリアジル基及びキノリル基であり、これらは上記置換基を有していてもよい。第三構成単位としては、例えば、下記式3-a、3-b、3-c及び3-dで表される構成単位が挙げられ、本実施形態の高分子化合物を用いた発光素子の輝度寿命がより優れるので、式3-b、3-c及び3-dで表される構成単位が好ましく、式3-cで表される構成単位がより好ましい。式3-a、3-b、3-c及び3-d中、R52は、水素原子、アルキル基、アルコキシ基、アリール基、アリールオキシ基、アリールアルキル基、アリールアルコキシ基、アリールアルケニル基、アリールアルキニル基、アミノ基、置換アミノ基、ハロゲン原子、アシル基、アシルオキシ基、1価の複素環基、カルボキシル基、ニトロ基又はシアノ基を示す。R52は、好ましくは、アルキル基、アルコキシ基、アリール基、アリールオキシ基、アリールアルキル基、アリールアルコキシ基、置換アミノ基、アシル基又はシアノ基であり、より好ましくは、アルキル基、アルコキシ基又はアリール基である。複数存在するR52互いに同一でも異なっていてもよい。R52は、上記の基を表すかわりに、他のR52と一緒になって環を形成していてもよい。第三構成単位は、下記式2Aで表される構成単位であってもよい。式2A中、s及びtはそれぞれ独立に0~4の整数であり、uは1又は2であり、vは0~5の整数である。R53、R54及びR55はそれぞれ独立に、アルキル基、アルコキシ基、アリール基、アリールオキシ基、アリールアルキル基、アリールアルコキシ基、アリールアルケニル基、アリールアルキニル基、アミノ基、置換アミノ基、ハロゲン原子、アシル基、アシルオキシ基、1価の複素環基、カルボキシル基、ニトロ基又はシアノ基を示す。R53、R54又はR55が複数存在するとき、その複数存在する基は互いに同一でも異なっていてもよい。複数存在するR53のうち隣接する基同士は互いに連結して環構造を形成していてもよい。複数存在するR54のうち隣接する基同士は互いに連結して環構造を形成していてもよい。式2A中、本実施形態の高分子化合物を用いた発光素子の輝度寿命がより優れるので、s及びtはそれぞれ独立に0~2であることが好ましく、uは2であることが好ましく、vは1~5であることが好ましい。vは、より好ましくは1~3である。式2A中、R53、R54及びR55は、本実施形態の高分子化合物を用いた発光素子の輝度寿命がより優れるので、アルキル基、アルコキシ基又はアリール基であることが好ましい。第三構成単位は、下記式5で表される構成単位であってもよい。式5中、RFは水素原子、非置換若しくは置換のアルキル基、非置換若しくは置換のアリール基又は非置換若しくは置換の1価の複素環基を示し、X1は、単結合、酸素原子、硫黄原子又は-CR142-で表される基を示す。R14は、非置換若しくは置換のアルキル基又は非置換若しくは置換のアリール基を示す。複数存在するR14は互いに同一でも異なっていてもよい。RFは、本実施形態の高分子化合物の安定性が良好になり、且つ、当該高分子化合物を用いた発光素子の輝度寿命がより優れるので、非置換若しくは置換のアルキル基、非置換若しくは置換のアリール基又は非置換若しくは置換の1価の複素環基であることが好ましく、非置換若しくは置換のアルキル基、非置換若しくは置換のアリール基であることがより好ましく、非置換若しくは置換のアリール基であることがさらに好ましい。式5中、X1は、高分子化合物を発光素子の作製に用いた場合に得られる発光素子の輝度寿命がより優れるので、単結合又は酸素原子であることが好ましく、酸素原子であることがより好ましい。式5におけるRFで表される基が置換基を有する場合、該置換基は、好ましくはアルキル基、アルコキシ基、アリール基、アリールオキシ基、アリールアルキル基、アリールアルコキシ基、アリールアルケニル基、アリールアルキニル基、アミノ基、置換アミノ基、ハロゲン原子、アシル基、アシルオキシ基、1価の複素環基、カルボキシル基、ニトロ基、シアノ基であり、より好ましくはアルキル基、アルコキシ基、アリール基、アリールオキシ基、アリールアルキル基、アリールアルコキシ基、置換アミノ基、アシル基、シアノ基であり、さらに好ましくはアルキル基、アルコキシ基、アリール基である。式5中、RFにおけるアルキル基は、共通して用いられる用語として説明したアルキル基と同じであるが、好ましくは、C1~C20アルキル基であり、これらは、上記置換基を有していてもよい。式5中、RFにおけるアリール基は、共通して用いられる用語として説明したアリール基と同じであるが、好ましくは、フェニル基、1-ナフチル基、2-ナフチル基、1-アントラセニル基、2-アントラセニル基、9-アントラセニル基及び2-フルオレニル基であり、これらは上記置換基を有していてもよい。式5中、RFにおける1価の複素環基は、共通して用いられる用語として説明した1価の複素環基と同じであるが、好ましくは、ピリジル基、ピリミジル基、トリアジル基及びキノリル基であり、これらは上記置換基を有していてもよい。式5におけるR14で表される基が置換基を有する場合、該置換基は、好ましくはアルキル基、アルコキシ基、アリール基、アリールオキシ基、アリールアルキル基、アリールアルコキシ基、アリールアルケニル基、アリールアルキニル基、アミノ基、置換アミノ基、ハロゲン原子、アシル基、アシルオキシ基、1価の複素環基、カルボキシル基、ニトロ基、シアノ基であり、より好ましくはアルキル基、アルコキシ基、アリール基、アリールオキシ基、アリールアルキル基、アリールアルコキシ基、置換アミノ基、アシル基、シアノ基であり、さらに好ましくはアルキル基、アルコキシ基、アリール基である。式5中、R14におけるアルキル基は、共通して用いられる用語として説明したアルキル基と同じであるが、好ましくは、C1~C20アルキル基であり、これらは上記置換基を有していてもよい。式5中、R14におけるアリール基は、共通して用いられる用語として説明したアリール基と同じであるが、好ましくは、フェニル基、1-ナフチル基、2-ナフチル基、1-アントラセニル基、2-アントラセニル基、9-アントラセニル基及び2-フルオレニル基であり、これらは上記置換基を有していてもよい。第三構成単位としては、例えば、下記式3-1~3-12で表される構成単位が挙げられる。式3-1~3-12で表される構成単位の中では、高分子化合物を発光素子の作製に用いた場合に、得られる発光素子の輝度寿命がより優れるので、式3-1、3-2、3-3、3-4、3-5、3-6、3-7、3-8、3-9、3-10、3-12で表される構成単位が好ましく、式3-1、3-2、3-4、3-5、3-6、3-7、3-8、3-9、3-10で表される構成単位がより好ましく、式3-2、3-4、3-8、3-9で表される構成単位が更に好ましい。第三構成単位の含有量は、高分子化合物を発光素子の作製に用いた場合に、得られる発光素子の輝度寿命がより優れるので、全構成単位の0.1~70モルであることが好ましく、0.1~50モルであることがより好ましく、0.1~40モルであることがさらに好ましい。高分子化合物は、第三構成単位として、上述した構成単位を一種のみ有していてもよいし、上述した構成単位のうち異なる複数の構成単位を有していてもよい。高分子化合物における構成単位の組み合わせの例を、以下に示す。高分子化合物は、式1で表される構成単位を導入するモノマー1と、該構成単位とは異なる構成単位を導入するモノマーXとの縮合重合で合成され、かつ、モノマー1の数及びモノマーXの数をそれぞれN1及びNXとしたときに、N1及びNXが下記式Iを満たすことが好ましく、下記式IIを満たすことがより好ましい。0.1≦N1×100/N1NX≦50I0.1≦N1×100/N1NX≦40IIモノマー1としては、後述する式1Mで表される化合物が挙げられる。モノマーXとしては、後述する式2Mで表される化合物、式4Mで表される化合物等が挙げられる。本実施形態の高分子化合物は、末端基に重合性基がそのまま残っていると、該高分子化合物を用いて作製した発光素子の発光特性や寿命が低下する可能性がある。そのため、末端基は安定な基例えば、アリール基、1価の複素環基特に1価の芳香族複素環基であることが好ましい。本実施形態の高分子化合物は、共重合体である場合、如何なる共重合体であってもよく、例えば、ブロック共重合体、ランダム共重合体、交互共重合体、グラフト共重合体のいずれであってもよい。本実施形態の高分子化合物は、発光材料、電荷輸送材料等として有用であり、その他の化合物と併用し、後述の組成物として用いてもよい。本実施形態の高分子化合物のゲルパーミエーションクロマトグラフィー以下、GPCというによるポリスチレン換算の数平均分子量Mnは、通常、1×103~1×108であり、好ましくは1×104~5×106である。また、本実施形態の高分子化合物のポリスチレン換算の重量平均分子量Mwは、通常、1×103~1×108であり、成膜性が良好になり、且つ高分子化合物を用いて得られる発光素子の輝度寿命がより優れるので、好ましくは1×104~1×107である。発光素子を作製するための様々なプロセスに対する耐久性が優れ、発光素子の耐熱性が良好となるので、本実施形態の高分子化合物のガラス転移温度は、70°C以上であることが好ましい。この高分子化合物を用いた発光素子は、優れた輝度寿命で駆動できる高性能の発光素子である。したがって、該発光素子は、液晶ディスプレイのバックライト、照明用としての曲面状や平面状の光源、セグメント表示装置、ドットマトリックス表示装置等に有用である。さらに、本実施形態の高分子化合物は、レーザー用色素、有機太陽電池用材料、有機トランジスタ用の有機半導体、導電性薄膜、有機半導体薄膜等の伝導性薄膜用材料、蛍光や燐光を発する発光性薄膜材料としても用いることができる。高分子化合物の製造方法高分子化合物は、共重合体である場合、例えば、下記式1Mで表される化合物以下、場合により化合物1Mという。と、他のモノマー例えば、下記式2Mで表される化合物以下、場合により化合物2Mという。及び/又は下記式4Mで表される化合物以下、場合により化合物4Mという。と、を縮合重合させることにより製造することができる。高分子化合物は、単独重合体である場合、例えば、化合物1Mを縮合重合させることにより製造することができる。本明細書において、化合物1Mと化合物2Mと化合物4Mを総称して、モノマーということがある。式1M中、n1、n2、R1、R2、R3、R4、R5、R6、R7、R8、R9、R10、Ar1、Ar2、RA及びRBは上記と同義であり、Z1及びZ2はそれぞれ独立に、下記置換基群下記置換基A群又は下記置換基B群から選択される基を示す。式2M中、Ar3は上記と同義であり、Z3及びZ4は下記置換基A群又は下記置換基B群から選択される基を示す。式4M中、b1、b2、Ar4、Ar5、Ar6、Ar7、RC、RD及びREは上記と同義であり、Z5及びZ6は下記置換基A群又は下記置換基B群から選択される基を示す。<置換基A群>塩素原子、臭素原子、ヨウ素原子、-O-S=O2R41R41は、アルキル基、又は、アルキル基、アルコキシ基、ニトロ基、フッ素原子若しくはシアノ基で置換されていてもよいアリール基を示す。で表される基。<置換基B群>-BOR422R42は水素原子又はアルキル基を示し、複数存在するR42は互いに同一でも異なっていてもよく、互いに連結して環構造を形成していてもよい。で表される基、-BF4Q1Q1は、Li、Na、K、Rb及びCsからなる群より選ばれる1価の陽イオンを示す。で表される基、-MgY1Y1は、塩素原子、臭素原子又はヨウ素原子を示す。で表される基、-ZnY2Y2は、塩素原子、臭素原子又はヨウ素原子を示す。で表される基、及び、-SnR433R43は水素原子又はアルキル基を示し、複数存在するR43は互いに同一でも異なっていてもよく、互いに連結して環構造を形成していてもよい。で表される基。置換基A群から選ばれる基を有する化合物と置換基B群から選ばれる基を有する化合物とは、公知のカップリング反応により縮合重合して、該基と結合する炭素原子同士が結合することが知られている。そのため、置換基A群から選ばれる基を2個有する化合物Aと、置換基B群から選ばれる基を2個有する化合物Bと、を公知のカップリング反応に供すれば、縮合重合により、化合物A及び化合物Bの縮合重合体を得ることができる。例えば、化合物1MにおけるZ1及びZ2が置換基A群から選ばれる基である場合、化合物2M又は、化合物4MにおけるZ3及びZ4又は、Z5及びZ6としては、置換基B群から選ばれる基を選択することができる。化合物1MにおけるZ1及びZ2が置換基B群から選ばれる基である場合、化合物2M又は、化合物4MにおけるZ3及びZ4又は、Z5及びZ6としては、置換基A群から選ばれる基を選択することができる。また、置換基A群から選ばれる基を2個有する化合物も、例えば、Ni0触媒により重合する方法Yamamoto重合プログレスインポリマーサイエンスProgressinPolymerScience,第17巻,1153~1205頁,1992年により、縮合重合体を得ることができる。このような縮合重合においては、化合物1Mにより第一構成単位が導入され、化合物2Mにより第二構成単位が導入され、化合物4Mにより第三構成単位が導入される。縮合重合の方法としては、例えば、Suzukiカップリング反応により重合する方法ケミカルレビューChem.Rev.,第95巻,2457-2483頁1995年、Grignard反応により重合する方法Bull.Chem.Soc.Jpn.,第51巻,2091頁1978年、Ni0触媒により重合する方法プログレスインポリマーサイエンスProgressinPolymerScience,第17巻,1153~1205頁,1992年、Stilleカップリング反応を用いる方法ヨーロピアンポリマージャーナルEuropeanPolymerJournal,第41巻,2923-2933頁2005年が挙げられる。これらのうち、原料の合成がし易く、重合反応操作が簡便であるので、Suzukiカップリング反応により重合する方法、Ni0触媒により重合する方法が好ましく、高分子化合物の構造制御のし易さも考慮すると、Suzukiカップリング反応、Grignard反応、Stilleカップリング反応等のアリール-アリールクロスカップリング反応により重合する方法がより好ましく、Suzukiカップリング反応により重合する反応が特に好ましい。縮合重合の方法としては、上記の各化合物を、必要に応じて適切な触媒や塩基とともに反応させる方法が挙げられる。Suzukiカップリング反応により重合する方法を選択する場合、所望の分子量を有する高分子化合物を得るためには、各化合物が有する置換基A群から選ばれた基の合計モル数と、置換基B群から選ばれた基の合計モル数との比率を調整すればよい。通常、前者のモル数に対する後者のモル数の比率を、0.95~1.05とすることが好ましく、0.98~1.02とすることがより好ましく、0.99~1.01とすることがさらに好ましい。縮合重合における化合物1Mの使用量は、化合物1M及び他のモノマーの総モル量に対して、0.1~70モルであることが好ましく、0.1~50モルであることがより好ましく、0.1~40モルであることが更に好ましい。縮合重合において、化合物2Mを使用する場合、その使用量は、化合物2M及び他のモノマーの総モル量に対して、0.1~99.9モルであることが好ましく、30~99.9モルであることがより好ましく、50~99.9モルであることが更に好ましい。縮合重合において、化合物4Mを使用する場合、その使用量は、化合物4M及び他のモノマーの総モル量に対して、0.1~70モルであることが好ましく、0.1~50モルであることがより好ましく、0.1~40モルであることが更に好ましい。このような縮合重合によれば、上記式Iを満たす高分子化合物を得ることができる。モノマーは、予め合成し単離したものを用いてもよく、反応系中で合成してそのまま用いてもよい。得られる高分子化合物を発光素子に用いる場合、その純度が発光素子の性能に影響を与えることがある。そのため、これらのモノマーは蒸留、クロマトグラフィー、昇華精製、再結晶等の方法、又はその組み合わせで精製されていることが好ましい。本実施形態の高分子化合物の製造方法においては、触媒の存在下、モノマーを重合することが好ましい。触媒としては、Suzukiカップリング反応により重合する場合、パラジウム[テトラキストリフェニルホスフィン]、[トリスジベンジリデンアセトン]ジパラジウム、パラジウムアセテート、ジクロロビストリフェニルホスフィンパラジウム等のパラジウム錯体等の遷移金属錯体、並びにこれらの遷移金属錯体にトリフェニルホスフィン、トリ-tert-ブチルホスフィン、トリシクロヘキシルホスフィン等の配位子が配位した錯体等が挙げられる。Ni0触媒により重合する場合、Ni0触媒としては、ニッケル[テトラキストリフェニルホスフィン]、[1,3-ビスジフェニルホスフィノプロパン]ジクロロニッケル、[ビス1,4-シクロオクタジエン]ニッケル等のニッケル錯体等の遷移金属錯体、並びにこれらの遷移金属錯体にトリフェニルホスフィン、トリ-tert-ブチルホスフィン、トリシクロヘキシルホスフィン、ジフェニルホスフィノプロパン、置換若しくは非置換のビピリジル、置換若しくは非置換のフェナントロリン等の配位子が配位した錯体等が挙げられる。上述の触媒は、予め合成したものを用いてもよいし、反応系中で調製したものをそのまま用いてもよい。また、これらの触媒は、一種単独で用いても二種以上を併用してもよい。触媒の使用量は、触媒としての有効量であればよく、例えば、重合反応における全モノマーの合計100モルに対して、遷移金属のモル数換算で通常0.0001~300モルであり、好ましくは0.001~50モルであり、より好ましくは0.01~20モルである。Suzukiカップリング反応により重合する方法においては、塩基を用いることが好ましい。塩基としては、炭酸ナトリウム、炭酸カリウム、炭酸セシウム、フッ化カリウム、フッ化セシウム、リン酸三カリウム等の無機塩基、フッ化テトラブチルアンモニウム、塩化テトラブチルアンモニウム、臭化テトラブチルアンモニウム、水酸化テトラエチルアンモニウム、水酸化テトラブチルアンモニウム等の有機塩基が挙げられる。塩基の使用量は、重合反応における全モノマーの合計100モルに対して、通常50~2000モルであり、好ましくは100~1000モルである。重合反応は、溶媒の非存在下で行っても、溶媒の存在下で行ってもよいが、通常、有機溶媒の存在下で行う。ここで有機溶媒としては、トルエン、キシレン、メシチレン、テトラヒドロフラン、1,4-ジオキサン、ジメトキシエタン、N,N-ジメチルアセトアミド、N,N-ジメチルホルムアミド等が挙げられる。一般的に、副反応を抑制するために、脱酸素処理を行った溶媒を用いることが望ましい。有機溶媒は一種単独で用いても二種以上を併用してもよい。有機溶媒の使用量は、重合反応における全モノマーの合計濃度が、0.1~90重量になる量であることが好ましく、1~50重量になる量であることがより好ましく、2~30重量となる量であることがさらに好ましい。重合反応の反応温度は、好ましくは-100~200°Cであり、より好ましくは-80~150°Cであり、さらに好ましくは0~120°Cである。また、反応時間は、通常、1時間以上であり、好ましくは2~500時間である。重合反応において、本実施形態の高分子化合物の末端に重合性基例えば、Z1、Z2が残存するのを避けるために、重合停止剤として、下記式1Tで示される化合物を用いてもよい。これにより、末端がアリール基又は1価の複素環基特に1価の芳香族複素環基である高分子化合物を得ることができる。ZT-ArT1T式1T中、ArTは置換基を有していてもよいアリール基、又は置換基を有していてもよい1価の複素環基特に1価の芳香族複素環基を示し、ZTは上記置換基A群及び上記置換基B群からなる群から選ばれる基を示す。ArTにおけるアリール基、1価の複素環基特に1価の芳香族複素環基としては、それぞれ上述のR1として例示されたアリール基、1価の複素環基特に1価の芳香族複素環基と同様の基が例示できる。重合反応の後処理は、公知の方法で行うことができ、例えば、分液により水溶性不純物を除去する方法や、メタノール等の低級アルコールに重合反応後の反応液を加えて、析出させた沈殿を濾過、乾燥させる方法などを単独、又は組み合わせて行うことができる。本実施形態の高分子化合物の純度が低い場合には、再結晶、再沈殿、ソックスレー抽出器による連続抽出、カラムクロマトグラフィー等の通常の方法にて精製すればよいが、本実施形態の高分子化合物を発光素子に用いる場合、その純度が発光特性等の発光素子の性能に影響を与えることがあるため、縮合重合後、再沈精製、クロマトグラフィーによる分別等の純化処理をすることが好ましい。化合物本実施形態に係る化合物は、下記式1Mで表される化合物である。式中、n1、n2、R1、R2、R3、R4、R5、R6、R7、R8、R9、R10、Ar1、Ar2、RA及びRBは上記と同義であり、Z1及びZ2はそれぞれ独立に、上記置換基群上記置換基A群又は上記置換基B群から選択される基を示す。例えば、式1Mにおけるn1及び/又はn2が2以上の場合で置換基を有するとき、R1及びR2が互いに異なるとき、並びに、R3及びR4が互いに異なるときに、本実施形態に係る化合物には立体異性体ジアステレオマー/エナンチオマーが存在し得る。本実施形態に係る化合物は、単一の立体異性体のみからなるものであってもよく、異なる立体異性体の混合物であってもよい。以下、式1Mで表される化合物の製造方法について、n1及びn2が3である場合を例にして説明する。式1Mで表される化合物は、例えば、下記スキーム1~5に記載の方法で製造することができる。式中、波線は、当該波線を有する化合物が幾何異性体混合物であることを示す。スキーム1中、Y1a及びY2aはそれぞれ独立に、水素原子又は置換基A群から選ばれる基を示し、Z1a及びZ2aは水素原子又は置換基A群から選ばれる基を示し、R1aは非置換若しくは置換のアルキル基、非置換若しくは置換のアリール基又は非置換若しくは置換の1価の複素環基を示す。Ar1、Ar2、RA及びRBは上記と同義である。複数存在するR1aは互いに同一でも異なっていてもよい。スキーム1においては、まず、式6-1-1で表される化合物以下、化合物6-1-1という。以下、式6-1-2で表される化合物等についても、同様である。をWittig反応やHorner-Wadsworth-Emmons反応等に供することにより、化合物6-1-2が得られる。次いで、化合物6-1-2を還元反応に供することにより、化合物6-1-3が得られる。ここで、Y1a及びY2aが水素原子である場合には、化合物6-1-3をブロモ化反応等の反応に供して、Y1a及びY2aを置換基A群から選ばれる基に変換する。次いで、化合物6-1-3と所定のアミン化合物とのカップリング反応により、化合物6-1-4を経て化合物6-1-5が得られる。化合物6-1-5におけるZ1a及びZ2aが水素原子である場合、化合物6-1-5をブロモ化反応等の反応に供することにより、該水素原子を置換基A群から選ばれる基に変換することができる。また、化合物6-1-5におけるZ1a及びZ2aが置換基A群から選ばれる基である場合、該基は公知の反応により置換基B群から選ばれる基に変換することができる。スキーム2中、aaは0又は1を示し、Y1b及びY2bはそれぞれ独立に、水素原子又は置換基A群から選ばれる基を示し、Z1b及びZ2bはそれぞれ独立に、水素原子又は置換基A群から選ばれる基を示し、ZAは置換基A群から選ばれる基を示し、R1bは非置換若しくは置換のアルキル基、非置換若しくは置換のアリール基又は非置換若しくは置換の1価の複素環基を示す。Ar1、Ar2、RA及びRBは上記と同義である。複数存在するaaは互いに同一でも異なっていてもよい。R1bが複数存在する場合、それらは同一であっても異なっていてもよい。スキーム2においては、まず、塩基存在下、化合物6-2-1とR1b-ZAとの付加反応により、化合物6-2-2が得られる。次いで、化合物6-2-2を還元反応に供することにより、化合物6-2-3が得られる。ここで、Y1b及びY2bが水素原子である場合には、化合物6-2-3をブロモ化反応等の反応に供して、Y1b及びY2bを置換基A群から選ばれる基に変換する。次いで、化合物6-2-3と所定のアミン化合物とのカップリング反応により、化合物6-2-4を経て化合物6-2-5が得られる。化合物6-2-5におけるZ1b及びZ2bが水素原子である場合、化合物6-2-5をブロモ化反応等の反応に供することにより、該水素原子を置換基A群から選ばれる基に変換することができる。化合物6-2-5におけるZ1b及びZ2bが置換基A群から選ばれる基である場合、該基は公知の反応により置換基B群から選ばれる基に変換することができる。スキーム3中、Y1c及びY2Cはそれぞれ独立に、水素原子又は置換基A群から選ばれる基を示し、Z1c及びZ2cはそれぞれ独立に、水素原子又は置換基A群から選ばれる基を示し、R1cは非置換若しくは置換のアルキル基、非置換若しくは置換のアリール基又は非置換若しくは置換の1価の複素環基を示し、M1は、リチウム、カリウム等のアルカリ金属、又は、-MIIZHで表される基を示す。Ar1、Ar2、RA及びRBは上記と同義であり、MIIはMg又はZnを示し、ZHはハロゲン原子を示す。複数存在するR1cは互いに同一でも異なっていてもよい。スキーム3においては、まず、化合物6-3-1とR1c-M1との反応により、化合物6-3-2が得られる。次いで、化合物6-3-2において公知の反応により水酸基を水素原子に変換することにより、化合物6-3-3が得られる。ここで、Y1c及びY2cが水素原子である場合には、化合物6-3-3をブロモ化反応等の反応に供して、Y1c及びY2cを置換基A群から選ばれる基に変換する。次いで、化合物6-3-3と所定のアミン化合物とのカップリング反応により、化合物6-3-4を経て化合物6-3-5が得られる。化合物6-3-5におけるZ1c及びZ2cが水素原子である場合、化合物6-3-5をブロモ化反応等の反応に供することにより、該水素原子を置換基A群から選ばれる基に変換することができる。化合物6-3-5におけるZ1c及びZ2cが置換基A群から選ばれる基である場合、該基は公知の反応により置換基B群から選ばれる基に変換することができる。スキーム4中、Y1d及びY2dはそれぞれ独立に、水素原子又は置換基A群から選ばれる基を示し、Z1d及びZ2dはそれぞれ独立に、水素原子又は置換基A群から選ばれる基を示し、R1dは非置換若しくは置換のアルキル基、非置換若しくは置換のアリール基又は非置換若しくは置換の1価の複素環基を示す。M2は、リチウム、カリウム等のアルカリ金属、又は、-MIIZHで表される基を示す。MIIはMg又はZnを示し、ZHはハロゲン原子を示す。スキーム4においては、まず、化合物6-4-1とR1d-M2との反応により、化合物6-4-2が得られる。次いで、化合物6-4-2を還元反応に供することにより、化合物6-4-3が得られる。ここで、Y1d及びY2dが水素原子である場合には、化合物6-4-3をブロモ化反応等の反応に供して、Y1d及びY2dを置換基A群から選ばれる基に変換する。次いで、化合物6-4-3と所定のアミン化合物とのカップリング反応により、化合物6-4-4を経て化合物6-4-5が得られる。化合物6-4-5におけるZ1d及びZ2dが水素原子である場合、化合物6-4-5をブロモ化反応等の反応に供することにより、該水素原子を置換基A群から選ばれる基に変換することができる。化合物6-4-5におけるZ1d及びZ2dが置換基A群から選ばれる基である場合、該基は公知の反応により置換基B群から選ばれる基に変換することができる。スキーム5中、Y1e及びY2eはそれぞれ独立に、水素原子又は置換基A群から選ばれる基を示し、Z1e及びZ2eはそれぞれ独立に、水素原子又は置換基A群から選ばれる基を示し、R1e及びR2eはそれぞれ独立に、非置換若しくは置換のアルキル基、非置換若しくは置換のアリール基又は非置換若しくは置換の1価の複素環基を示し、R’は非置換若しくは置換のアルキル基、非置換若しくは置換のアリール基又は非置換若しくは置換の1価の複素環基を示し、M3及びM4はそれぞれ独立にリチウム、カリウム等のアルカリ金属、又は、-MIIZHで表される基を示し、MIIはMg又はZnを示し、ZHはハロゲン原子を示す。複数存在するR1e及びR2eは、各々、同一でも異なっていてもよい。スキーム5においては、まず、化合物6-5-1とR1e-M3との反応により、化合物6-5-2が得られる。次いで、化合物6-5-2をメタンスルホニル化等の反応に供することにより、脱離基を有する化合物6-5-3が得られる。化合物6-5-3は、さらにR2e-M4と反応させてもよく、該反応により、化合物6-5-4が得られる。ここで、Y1e及びY2eが水素原子である場合には、化合物6-5-3又は化合物6-5-4をブロモ化反応等の反応に供して、Y1e及びY2eを置換基A群から選ばれる基に変換する。次いで、化合物6-5-3又は化合物6-5-4と所定のアミン化合物とのカップリング反応により、化合物6-5-6又は化合物6-5-8が得られる。化合物6-5-6及び化合物6-5-8におけるZ1e及びZ2eが水素原子である場合、化合物6-5-6及び化合物6-5-8をブロモ化反応等の反応に供することにより、該水素原子を置換基A群から選ばれる基に変換することができる。また、化合物6-5-6及び化合物6-5-8におけるZ1e及びZ2eが置換基A群から選ばれる基である場合、該基は公知の反応により置換基B群から選ばれる基に変換することができる。なお、上記の化合物6-1-1、化合物6-2-1、化合物6-3-1、化合物6-4-1及び化合物6-5-1は、例えば、J.Org.Chem.2003,68,8715-8718.に記載の方法や、JournaloftheChemicalSociety,PerkinTransactions1:OrganicandBio-OrganicChemistry1997,22,3471-3478.記載の方法により得られる化合物、又は該化合物をブロモ化反応等の反応に供して得られる化合物を用いることができる。立体異性体を有する化合物に関して、特定の立体異性体を得る方法としては、例えば上記スキーム1において、水添反応水素添加反応を立体選択的に実施することで合成することができる。また、優先晶析により、特定の立体異性体を濃縮、精製することもできる。その他にも、立体異性体混合物を合成した後、クロマトグラフィーで特定の立体異性体を分離精製することもできる。組成物本実施形態の組成物は、上記高分子化合物と、正孔輸送材料、電子輸送材料及び発光材料からなる群より選ばれる少なくとも一種と、を含有する。この組成物は、発光素子の製造に好適に使用でき、得られる発光素子は輝度寿命がより優れたものとなる。正孔輸送材料としては、ポリビニルカルバゾール及びその誘導体、ポリシラン及びその誘導体、側鎖又は主鎖に芳香族アミンを有するポリシロキサン誘導体、ピラゾリン誘導体、アリールアミン誘導体、スチルベン誘導体、ポリアニリン及びその誘導体、ポリチオフェン及びその誘導体、ポリピロール及びその誘導体、ポリp-フェニレンビニレン及びその誘導体、ポリ2,5-チエニレンビニレン及びその誘導体等が挙げられる。その他にも、特開昭63-70257号公報、特開昭63-175860号公報、特開平2-135359号公報、特開平2-135361号公報、特開平2-209988号公報、特開平3-37992号公報、特開平3-152184号公報に記載された正孔輸送材料も挙げられる。正孔輸送材料の含有量は、組成物中の高分子化合物100重量部に対して、好ましくは1~500重量部、より好ましくは5~200重量部である。電子輸送材料としては、オキサジアゾール誘導体、アントラキノジメタン及びその誘導体、ベンゾキノン及びその誘導体、ナフトキノン及びその誘導体、アントラキノン及びその誘導体、テトラシアノアントラキノジメタン及びその誘導体、フルオレノン誘導体、ジフェニルジシアノエチレン及びその誘導体、ジフェノキノン誘導体、8-ヒドロキシキノリン及びその誘導体の金属錯体、ポリキノリン及びその誘導体、ポリキノキサリン及びその誘導体、ポリフルオレン及びその誘導体、アントラセン及びその誘導体、アントラセンとフルオレンの共重合体等が挙げられる。その他にも、特開昭63-70257号公報、特開昭63-175860号公報、特開平2-135359号公報、特開平2-135361号公報、特開平2-209988号公報、特開平3-37992号公報、特開平3-152184号公報に記載された電子輸送材料も挙げられる。電子輸送材料の含有量は、組成物中の高分子化合物100重量部に対して、好ましくは1~500重量部であり、より好ましくは5~200重量部である。発光材料としては、低分子蛍光発光材料、燐光発光材料等が挙げられる。発光材料の例としては、ナフタレン誘導体、アントラセン及びその誘導体、アントラセンとフルオレンの共重合体、ペリレン及びその誘導体、ポリメチン系色素、キサンテン系色素、クマリン系色素、シアニン系色素等の色素類、8-ヒドロキシキノリンを配位子として有する金属錯体、8-ヒドロキシキノリン誘導体を配位子として有する金属錯体、その他の蛍光性金属錯体、芳香族アミン、テトラフェニルシクロペンタジエン及びその誘導体、テトラフェニルブタジエン及びその誘導体、スチルベン系、含ケイ素芳香族系、オキサゾール系、フロキサン系、チアゾール系、テトラアリールメタン系、チアジアゾール系、ピラゾール系、メタシクロファン系、アセチレン系等の低分子化合物の蛍光性材料、イリジウム錯体、白金錯体等の金属錯体、三重項発光錯体等が挙げられる。その他にも、特開昭57-51781号公報、特開昭59-194393号公報等に記載された発光材料も挙げられる。三重項発光錯体としては、例えば、イリジウムを中心金属とするIrppy3、Btp2Iracac、FIrpic、COM-1、COM-2、COM-3、COM-4、COM-5、COM-6、COM-7、COM-8、アメリカンダイソース社から市販されているADS066GE等のイリジウム錯体、白金を中心金属とするPtOEP等の白金錯体、ユーロピウムを中心金属とするEuTTA3phen等のユーロピウム錯体が挙げられる。これらの三重項発光錯体は、以下の化学式に示されるものである。発光材料の含有量は、組成物中の高分子化合物100重量部に対して、好ましくは1~500重量部であり、より好ましくは5~200重量部である。液状組成物本実施形態の高分子化合物は、溶媒、好ましくは有機溶媒に溶解又は分散させて、液状組成物溶液又は分散液としてもよい。このような液状組成物は、インク、ワニスとも呼ばれる。発光素子に使用する有機薄膜を形成するためにこの液状組成物を用いる場合、液状組成物は、溶液であることが好ましい。液状組成物は、本実施形態の高分子化合物に加えて、正孔輸送材料、電子輸送材料及び発光材料からなる群より選ばれる少なくとも一種を含有していてもよいすなわち、上述の組成物の一実施形態である。。また、液状組成物には、本発明の効果を妨げない限りにおいて、その他の物質が添加されていてもよい。その他の物質としては、酸化防止剤、粘度調整剤、界面活性剤等が挙げられる。ここで、有機溶媒としては、本実施形態の高分子化合物が溶解又は分散する限り、特に限定されないが、以下の有機溶媒以下、溶媒群ということがある。が挙げられる。芳香族炭化水素系溶媒:トルエン、キシレン各異性体又はそれらの混合物、1,2,3-トリメチルベンゼン、1,2,4-トリメチルベンゼン、メシチレン1,3,5-トリメチルベンゼン、エチルベンゼン、プロピルベンゼン、イソプロピルベンゼン、ブチルベンゼン、イソブチルベンゼン、2-フェニルブタン、tert-ブチルベンゼン、ペンチルベンゼン、ネオペンチルベンゼン、イソアミルベンゼン、ヘキシルベンゼン、シクロヘキシルベンゼン、ヘプチルベンゼン、オクチルベンゼン、3-プロピルトルエン、4-プロピルトルエン、1-メチル-4-プロピルベンゼン、1,4-ジエチルベンゼン、1,4-ジプロピルベンゼン、1,4-ジ-tert-ブチルベンゼン、インダン、テトラリン1,2,3,4-テトラヒドロナフタレン等。脂肪族炭化水素系溶媒:n-ペンタン、n-ヘキサン、シクロヘキサン、メチルシクロヘキサン、n-へプタン、n-オクタン、n-ノナン、n-デカン、デカリン等。芳香族系エーテル系溶媒:アニソール、エトキシベンゼン、プロポキシベンゼン、ブチロキシベンゼン、ペンチルオキシベンゼン、シクロペンチルオキシベンゼン、ヘキシルオキシベンゼン、シクロヘキシルオキシベンゼン、ヘプチルオキシベンゼン、オクチルオキシベンゼン、2-メチルアニソール、3-メチルアニソール、4-メチルアニソール、4-エチルアニソール、4-プロピルアニソール、4-ブチルアニソール、4-ペンチルアニソール、4-ヘキシルアニソール、ジフェニルエーテル、4-メチルフェノキシベンゼン、4-エチルフェノキシベンゼン、4-プロピルフェノキシベンゼン、4-ブチルフェノキシベンゼン、4-ペンチルフェノキシベンゼン、4-ヘキシルフェノキシベンゼン、4-フェノキシトルエン、3-フェノキシトルエン、1,3-ジメトキシベンゼン、2,6-ジメチルアニソール、2,5-ジメチルアニソール、2,3-ジメチルアニソール、3,5-ジメチルアニソール等。脂肪族エーテル系溶媒:テトラヒドロフラン、ジオキサン、ジオキソラン等。ケトン系溶媒:アセトン、メチルエチルケトン、メチルイソブチルケトン、シクロヘキサノン、アセトフェノン等。エステル系溶媒:酢酸エチル、酢酸ブチル、安息香酸メチル、エチルセルソルブアセテート等。塩素化溶媒:塩化メチレン、クロロホルム、1,2-ジクロロエタン、1,1,2-トリクロロエタン、クロロベンゼン、o-ジクロロベンゼン等。アルコール系溶媒:メタノール、エタノール、プロパノール、イソプロパノール、シクロヘキサノール、フェノール等。多価アルコール及びその誘導体:エチレングリコール、エチレングリコールモノブチルエーテル、エチレングリコールモノエチルエーテル、エチレングリコールモノメチルエーテル、ジメトキシエタン、プロピレングリコール、ジエトキシメタン、トリエチレングリコールモノエチルエーテル、グリセリン、1,2-ヘキサンジオール等。非プロトン性極性溶媒:ジメチルスルホキシド、N-メチル-2-ピロリドン、N,N-ジメチルホルムアミド、N,N-ジメチルアセトアミド等。これらの有機溶媒は、一種単独で用いても二種以上を混合溶媒として使用してもよい。混合溶媒を用いる場合、上記の溶媒群における溶媒の二種又は三種以上を組み合わせることが好ましいが、上記例示の同じ系の溶媒群から複数を組み合わせても、異なる系の溶媒群から1種以上ずつを組み合わせてもよい。その組成比は、各溶媒の物性、及び、高分子化合物等の溶解性を考慮して決めることができる。同じ系の溶媒群から複数種を選んで組み合わせる場合の好ましい例としては、芳香族炭化水素系溶媒から複数種、芳香族エーテル系溶媒から複数種が挙げられる。異なる系の溶媒群から1種以上ずつを選んで組み合わせる場合の好ましい例としては、以下の組み合わせが挙げられる。芳香族炭化水素系溶媒と脂肪族炭化水素系溶媒;芳香族炭化水素系溶媒と芳香族エーテル系溶媒;芳香族炭化水素系溶媒と脂肪族エーテル系溶媒;芳香族炭化水素系溶媒と非プロトン性極性溶媒;芳香族エーテル系溶媒と非プロトン性極性溶媒等。また、単独溶媒又は混合有機溶媒に水を添加することもできる。これらの有機溶媒のうち、ベンゼン環を含む構造を有し、融点が0°C以下であり、且つ沸点が100°C以上である有機溶媒を一種以上含む単独溶媒又は混合溶媒が、粘度及び成膜性が良好であるので好ましく、なかでも芳香族炭化水素系溶媒、芳香族エーテル系溶媒を一種以上含む単独溶媒又は混合溶媒が特に好ましい。有機溶媒は、一種単独で用いても二種以上を混合溶媒として使用してもよいが、成膜性を制御することができるので、混合溶媒を用いることが好ましい。有機溶媒は、必要に応じ、洗浄、蒸留、吸着剤への接触等の方法により精製を行ってから使用してもよい。上記液状組成物によれば、本実施形態の高分子化合物を含有する有機薄膜を容易に製造することができる。具体的には、上記液状組成物を基板上に塗布して、加熱、送風、減圧等により有機溶媒を留去することにより、本実施形態の高分子化合物を含有する有機薄膜が得られる。有機溶媒の留去は、使用される有機溶媒に応じて条件を変更することができ、例えば、50~150°Cの雰囲気温度加熱、又は10-3Pa程度の減圧雰囲気等が条件として挙げられる。塗布には、スピンコート法、キャスティング法、マイクログラビア法、グラビアコート法、バーコート法、ロールコート法、ワイアーバーコート法、ディップコート法、スリットコート法、キャピラリーコート法、スプレーコート法、スクリーン印刷法、フレキソ印刷法、オフセット印刷法、インクジェットプリント法、ノズルコート法等の塗布法を用いることができる。上記液状組成物の好適な粘度は印刷法によっても異なるが、25°Cにおいて、好ましくは0.5~1000mPasであり、より好ましくは0.5~500mPasである。また、インクジェットプリント法のように上記液状組成物が吐出装置を経由する場合、吐出時の目詰まりや飛行曲がりを防止するために25°Cにおける粘度は、好ましくは0.5~50mPasであり、より好ましくは0.5~20mPasである。液状組成物中の本実施形態の高分子化合物の濃度は、限定されないが、0.01~10重量であることが好ましく、0.1~5重量であることがより好ましい。有機薄膜本実施形態の有機薄膜は、上記高分子化合物を含有する。本実施形態の有機薄膜は、上述のように上記液状組成物から容易に製造することができる。本実施形態の有機薄膜は、後述する発光素子における発光層として好適に使用することができる。また、有機半導体素子にも好適に使用できる。本実施形態の有機薄膜は、上記高分子化合物を含有するため、発光素子の発光層として使用した場合に当該発光素子の輝度寿命が優れたものとなる。発光素子本実施形態の発光素子は、上記有機薄膜を有する。具体的には、本実施形態の発光素子は、陽極と、陰極と、該陽極及び該陰極の間に存在する上記高分子化合物を含有する層と、を有する。ここで、上記高分子化合物を含有する層は上記有機薄膜からなる層であることが好ましく、当該層は発光層として機能することが好ましい。以下、上記高分子化合物を含有する層が、発光層として機能する場合を、好ましい一実施形態として例示する。本実施形態の発光素子としては、以下のa~dの構造を有する発光素子が挙げられる。なお、/は、その前後の層が隣接して積層していることを示す例えば、陽極/発光層とは、陽極と発光層とが隣接して積層していることを示す。。a陽極/発光層/陰極b陽極/正孔輸送層/発光層/陰極c陽極/発光層/電子輸送層/陰極d陽極/正孔輸送層/発光層/電子輸送層/陰極発光層とは、発光する機能を有する層である。正孔輸送層とは、正孔を輸送する機能を有する層である。電子輸送層とは、電子を輸送する機能を有する層である。正孔輸送層と電子輸送層とを総称して電荷輸送層と呼ぶ場合がある。発光層に隣接した正孔輸送層をインターレイヤー層と呼ぶ場合がある。各層の積層成膜は、それぞれ各層の構成成分を含有する溶液を用いて行うことができる。溶液からの積層成膜には、スピンコート法、キャスティング法、マイクログラビアコート法、グラビアコート法、バーコート法、ロールコート法、ワイアーバーコート法、ディップコート法、スリットコート法、キャピラリーコート法、スプレーコート法、スクリーン印刷法、フレキソ印刷法、オフセット印刷法、インクジェットプリント法、ノズルコート法等の塗布法を用いることができる。発光層の厚さは、駆動電圧、発光効率及び輝度寿命が適度な値となるように選択すればよく、通常、1nm~1μmであり、好ましくは2nm~500nmであり、さらに好ましくは5nm~200nmである。正孔輸送層は、上述する正孔輸送材料を含有することが好ましい。正孔輸送層の成膜は、いかなる方法で行ってもよいが、正孔輸送材料が高分子化合物である場合には、正孔輸送材料を含有する溶液から成膜することが好ましく、正孔輸送材料が低分子化合物である場合には、高分子バインダーと正孔輸送材料とを含有する混合液から成膜することが好ましい。成膜方法としては、上述の塗布法と同様の方法を用いることができる。上記正孔輸送材料と混合し得る高分子バインダーは、電荷輸送を極度に阻害しない化合物であって、可視光に対する吸収が強くない化合物が好ましい。高分子バインダーとしては、ポリカーボネート、ポリアクリレート、ポリメチルアクリレート、ポリメチルメタクリレート、ポリスチレン、ポリ塩化ビニル、ポリシロキサン等が挙げられる。正孔輸送層の厚さは、駆動電圧、発光効率及び輝度寿命が適度な値となるように選択すればよく、通常、1nm~1μmであり、好ましくは2nm~500nmであり、さらに好ましくは5nm~200nmである。電子輸送層は、上述する電子輸送材料を含有することが好ましい。電子輸送層の成膜は、いかなる方法で行ってもよいが、電子輸送材料が高分子化合物である場合には、電子輸送材料を含有する溶液から成膜する方法、電子輸送材料を溶融して成膜する方法等が好ましい。また、電子輸送材料が低分子化合物である場合には、電子輸送材料の粉末を用いて真空蒸着法により成膜する方法、電子輸送材料を含有する溶液から成膜する方法、電子輸送材料を溶融して成膜する方法等が好ましい。電子輸送材料を含有する溶液から成膜する方法としては、上述の塗布法と同様の方法が例示できる。溶液中に高分子バインダーを含有していてもよい。上記電子輸送材料に混合し得る高分子バインダーは、電荷輸送を極度に阻害しない化合物であって、可視光に対する吸収が強くない化合物が好ましい。高分子バインダーとしては、ポリN-ビニルカルバゾール、ポリアニリン及びその誘導体、ポリチオフェン及びその誘導体、ポリp-フェニレンビニレン及びその誘導体、ポリ2,5-チエニレンビニレン及びその誘導体、ポリカーボネート、ポリアクリレート、ポリメチルアクリレート、ポリメチルメタクリレート、ポリスチレン、ポリ塩化ビニル、ポリシロキサン等が挙げられる。電子輸送層の厚さは、駆動電圧、発光効率及び輝度寿命が適度な値となるように選択すればよく、通常、1nm~1μmであり、好ましくは2nm~500nmであり、さらに好ましくは5nm~200nmである。電極に隣接して設けられた電荷輸送層のうち、電極からの電荷注入効率を改善する機能を有し、素子の駆動電圧を下げる効果を有する層は、特に電荷注入層正孔注入層、電子注入層と呼ぶことがある。電極との密着性向上及び電極からの電荷注入の改善のために、電極に隣接して上記の電荷注入層又は絶縁層を設けてもよく、界面の密着性向上及び混合の防止のために電荷輸送層や発光層の界面に薄いバッファー層を挿入してもよい。なお、積層する層の順番及び数、並びに、各層の厚さについては、発光効率及び輝度寿命を勘案して選択すればよい。電荷注入層を設けた発光素子としては、以下のe~pの構造を有するものが挙げられる。e陽極/電荷注入層/発光層/陰極f陽極/発光層/電荷注入層/陰極g陽極/電荷注入層/発光層/電荷注入層/陰極h陽極/電荷注入層/正孔輸送層/発光層/陰極i陽極/正孔輸送層/発光層/電荷注入層/陰極j陽極/電荷注入層/正孔輸送層/発光層/電荷注入層/陰極k陽極/電荷注入層/発光層/電荷輸送層/陰極l陽極/発光層/電子輸送層/電荷注入層/陰極m陽極/電荷注入層/発光層/電子輸送層/電荷注入層/陰極n陽極/電荷注入層/正孔輸送層/発光層/電荷輸送層/陰極o陽極/正孔輸送層/発光層/電子輸送層/電荷注入層/陰極p陽極/電荷注入層/正孔輸送層/発光層/電子輸送層/電荷注入層/陰極電荷注入層としては、I導電性高分子を含む層、II陽極と正孔輸送層との間に設けられ、陽極中の陽極材料と正孔輸送層中の正孔輸送材料との中間の値のイオン化ポテンシャルを有する材料を含有する層、III陰極と電子輸送層との間に設けられ、陰極中の陰極材料と電子輸送層中の電子輸送材料との中間の値の電子親和力を有する材料を含有する層等が挙げられる。電荷注入層がI導電性高分子を含む層である場合、該導電性高分子の電気伝導度は、10-5S/cm~103S/cmが好ましく、発光画素間のリーク電流を小さくするためには、10-5S/cm~102S/cmがより好ましく、10-5S/cm~101S/cmが特に好ましい。かかる範囲を満たすために、導電性高分子に適量のイオンをドープしてもよい。ドープするイオンの種類は、正孔注入層であればアニオン、電子注入層であればカチオンである。アニオンとしては、ポリスチレンスルホン酸イオン、アルキルベンゼンスルホン酸イオン、樟脳スルホン酸イオン等が挙げられる。カチオンとしては、リチウムイオン、ナトリウムイオン、カリウムイオン、テトラブチルアンモニウムイオン等が挙げられる。電荷注入層の厚さは、1~100nmであることが好ましく、2~50nmであることがより好ましい。導電性高分子としては、電極及び隣接する層の材料との関係で選択すればよく、ポリアニリン及びその誘導体、ポリチオフェン及びその誘導体、ポリピロール及びその誘導体、ポリフェニレンビニレン及びその誘導体、ポリチエニレンビニレン及びその誘導体、ポリキノリン及びその誘導体、ポリキノキサリン及びその誘導体、芳香族アミン構造を主鎖又は側鎖に含む重合体等の導電性高分子が挙げられる。電荷注入層としては、金属フタロシアニン銅フタロシアニン等、カーボン等を含有する層も挙げられる。絶縁層は、電荷注入を容易にする機能を有する層である。この絶縁層の厚さは、通常、0.1~20nmであり、好ましくは0.5~10nmであり、より好ましくは1~5nmである。絶縁層に用いる材料としては、金属フッ化物、金属酸化物、有機絶縁材料等が挙げられる。絶縁層を設けた発光素子としては、以下のq~abの構造を有する発光素子が挙げられる。q陽極/絶縁層/発光層/陰極r陽極/発光層/絶縁層/陰極s陽極/絶縁層/発光層/絶縁層/陰極t陽極/絶縁層/正孔輸送層/発光層/陰極u陽極/正孔輸送層/発光層/絶縁層/陰極v陽極/絶縁層/正孔輸送層/発光層/絶縁層/陰極w陽極/絶縁層/発光層/電子輸送層/陰極x陽極/発光層/電子輸送層/絶縁層/陰極y陽極/絶縁層/発光層/電子輸送層/絶縁層/陰極z陽極/絶縁層/正孔輸送層/発光層/電子輸送層/陰極aa陽極/正孔輸送層/発光層/電子輸送層/絶縁層/陰極ab陽極/絶縁層/正孔輸送層/発光層/電子輸送層/絶縁層/陰極本実施形態の発光素子は、陽極又は陰極に隣接して基板を有することが好ましい。基板としては、電極及び各層を形成する際に形状や性状が変化しない基板が好ましく、例えば、ガラス、プラスチック、高分子フィルム、シリコン等の基板が挙げられる。不透明な基板の場合には、該基板が接する電極とは反対側の電極が、透明又は半透明であることが好ましい。本実施形態の発光素子において、通常、陽極及び陰極からなる電極の少なくとも一方が透明又は半透明であり、陽極が透明又は半透明であることが好ましい。陽極の材料としては、導電性の金属酸化物膜、半透明の金属薄膜等が用いられる。具体的には、酸化インジウム、酸化亜鉛、酸化スズ、インジウムスズオキサイドITOからなる複合酸化物、インジウム亜鉛オキサイドからなる複合酸化物等の導電性無機化合物を用いて作製された膜、NESA、金、白金、銀、銅等が用いられる。また、陽極として、ポリアニリン及びその誘導体、ポリチオフェン及びその誘導体等の有機透明導電膜を用いてもよい。また、陽極上に、電荷注入を容易にするために、フタロシアニン誘導体、導電性高分子、カーボン等からなる層、あるいは金属酸化物や金属フッ化物、有機絶縁材料等からなる層を設けてもよい。陽極の作製方法としては、真空蒸着法、スパッタリング法、イオンプレーティング法、メッキ法等が挙げられる。陽極の厚さは、光の透過性と電気伝導度とを考慮して選択することができるが、通常、10nm~10μmであり、好ましくは20nm~1μmであり、さらに好ましくは30nm~500nmである。陰極の材料としては、仕事関数の小さい材料が好ましく、リチウム、ナトリウム、カリウム、ルビジウム、セシウム、ベリリウム、マグネシウム、カルシウム、ストロンチウム、バリウム、アルミニウム、スカンジウム、バナジウム、亜鉛、イットリウム、インジウム、セリウム、サマリウム、ユーロピウム、テルビウム、イッテルビウム等の金属、該金属のうち2種以上を含む合金、該金属のうち1種以上と、金、銀、白金、銅、マンガン、チタン、コバルト、ニッケル、タングステン、錫のうち1種以上とを含む合金、グラファイト又はグラファイト層間化合物等が用いられる。陰極の作製方法としては、真空蒸着法、スパッタリング法、金属薄膜を熱圧着するラミネート法等が用いられる。陰極の厚さは、電気伝導度及び耐久性を考慮して選択することができるが、通常、10nm~10μmであり、好ましくは20nm~1μmであり、さらに好ましくは50nm~500nmである。陰極と発光層又は陰極と電子輸送層との間に、導電性高分子からなる層、あるいは金属酸化物、金属フッ化物、有機絶縁材料等からなる層を設けてもよく、陰極作製後、発光素子を保護する保護層を装着していてもよい。発光素子を長期安定的に用いるためには、素子を外部から保護するために、保護層及び/又は保護カバーを装着することが好ましい。保護層としては、樹脂、金属酸化物、金属フッ化物、金属ホウ化物等を用いることができる。保護カバーとしては、ガラス板、表面に低透水率処理を施したプラスチック板等を用いることができ、該保護カバーを熱硬化樹脂や光硬化樹脂で素子基板と貼り合わせて密閉する方法が好適に用いられる。スペーサーを用いて空間を維持すれば、素子がキズつくのを容易に防ぐことができる。該空間に窒素やアルゴン等の不活性なガスを封入すれば、陰極の酸化を防止することができ、さらに酸化バリウム等の乾燥剤を該空間内に設置することにより製造工程で吸着した水分が素子にタメージを与えるのを抑制することが容易となる。図1は、本発明の発光素子の一実施形態上記pの構成を有する発光素子を示す模式断面図である。図1に示す発光素子100は、基板10と、該基板10上に形成された陽極11、正孔注入層12、正孔輸送層13、発光層14、電子輸送層15、電子注入層16及び陰極17と、を有している。陽極11は、基板10と接するように基板10上に設けられており、陽極11の基板10とは反対側には、正孔注入層12、正孔輸送層13、発光層14、電子輸送層15、電子注入層16及び陰極17が、この順で積層されている。図2は、本発明の発光素子の他の実施形態上記hの構成を有する発光素子を示す模式断面図である。図2に示す発光素子110は、基板10と、該基板10上に形成された陽極11、正孔注入層12、正孔輸送層13、発光層14及び陰極17と、を有している。陽極11は、基板と接するように基板10上に設けられており、陽極11の基板10と反対側には、正孔注入層12、正孔輸送層13、発光層14及び陰極17が、この順で積層されている。本実施形態の高分子化合物を含有する発光素子は、曲面状光源、平面状光源等の面状光源例えば、照明;セグメント表示装置、ドットマトリックス表示装置例えば、ドットマトリックスのフラットディスプレイ、液晶表示装置例えば、液晶表示装置、液晶ディスプレイのバックライト等の表示装置等に有用である。また、本実施形態の高分子化合物は、これらの作製に用いられる材料として好適である以外にも、レーザー用色素、有機太陽電池用材料、有機トランジスタ用の有機半導体、導電性薄膜、有機半導体薄膜等の伝導性薄膜用材料、蛍光を発する発光性薄膜材料、高分子電界効果トランジスタの材料等としても有用である。本実施形態の発光素子を用いて面状の発光を得るためには、面状の陽極と陰極が重なり合うように配置すればよい。また、パターン状の発光を得るためには、上記面状の発光素子の表面にパターン状の窓を設けたマスクを設置する方法、陽極若しくは陰極のいずれか一方、又は両方の電極をパターン状に形成する方法がある。これらのいずれかの方法でパターンを形成し、いくつかの電極を独立にON/OFFできるように配置することにより、数字や文字、簡単な記号等を表示できるセグメント表示装置が得られる。さらに、ドットマトリックス表示装置とするためには、陽極と陰極をともにストライプ状に形成して直交するように配置すればよい。複数の種類の発光色の異なる高分子化合物を塗り分ける方法や、カラーフィルター又は蛍光変換フィルターを用いる方法により、部分カラー表示、マルチカラー表示が可能となる。ドットマトリックス表示装置は、パッシブ駆動も可能であるし、TFT等と組み合わせてアクティブ駆動してもよい。これらの表示装置は、コンピュータ、テレビ、携帯端末、携帯電話、カーナビゲーション、ビデオカメラのビューファインダー等の表示装置として用いることができる。図3は、本発明の面状光源の一実施形態を示す模式断面図である。図3に示す面状光源200は、基板20と、陽極21と、正孔注入層22と、発光層23と、陰極24と、保護層25と、から構成されている。陽極21は、基板20と接するように基板20上に設けられており、陽極21の基板20と反対側には、正孔注入層22、発光層23及び陰極24がこの順で積層されている。保護層25は、基板20上に形成された陽極21、電荷注入層22、発光層23及び陰極24を全て覆うように、かつ、端部で基板20と接するように、形成されている。発光層23には、上記高分子化合物が含まれる。図3に示した面状光源200は、発光層23以外の発光層をさらに複数有する構成とし、それぞれの発光層に赤色発光材料、青色発光材料及び緑色発光材料を用い、それぞれの発光層の駆動を制御することで、カラー表示装置とすることができる。以下、実施例により本発明をより具体的に説明するが、本発明は実施例に限定されるものではない。高分子化合物のポリスチレン換算の数平均分子量及び重量平均分子量は、ゲルパーミエーションクロマトグラフィーGPC島津製作所製、商品名:LC-10Avpを用いて以下の測定条件により求めた。<測定条件>測定する高分子化合物を約0.05重量の濃度になるようにテトラヒドロフランに溶解させ、GPCに10μL注入した。GPCの移動相としてテトラヒドロフランを用い、2.0mL/分の流速で流した。カラムとして、PLgelMIXED-Bポリマーラボラトリーズ製を用いた。検出器には示差屈折率検出器島津製作所製、商品名:RID-10Aを用いた。NMRの測定は、測定試料5~20mgを約0.5mLの有機溶媒に溶解させて、NMRバリアンVarian,Inc.製、商品名:INOVA300を用いて行った。LC-MSの測定は、以下の方法で行った。測定試料を1~10mg/mLの濃度になるように適切な有機溶媒クロロホルム、テトラヒドロフラン、酢酸エチル、トルエン等に溶解させて、LC-MSアジレントテクノロジー製、商品名:1100LCMSDにて測定し、解析した。LC-MSの移動相には、イオン交換水、アセトニトリル、テトラヒドロフラン又はそれらの混合液を用い、必要に応じて酢酸を添加した。カラムは、L-column2ODS3μm化学物質評価研究機構製、内径:4.6mm、長さ:250mm、粒子径3μmを用いた。<実施例1:化合物5の合成>化合物2の合成まず、化合物1を用いて、下記のとおり化合物2を合成した。撹拌器を備えた500mLの四つ口フラスコに化合物14.5g、及び、エチレングリコール180gを入れ、フラスコ内の気体をアルゴンで置換した。そこに、ヒドラジン1水和物3.2gと水酸化カリウム4.3gを入れ、180°Cに昇温し、その温度で28時間保温しながら撹拌した。反応液を室温まで冷却し、水を入れたところ、固体が析出した。この固体をろ別回収した後、室温で減圧乾燥させることにより、化合物2を白色固体として3.9g得た。1H-NMRCDCl3、300MHzδppm:1.35~1.724H、m、1.89~2.248H、m、7.10~7.466H、m、7.902H、d.化合物3の合成次いで、化合物2を用いて、下記のとおり化合物3を合成した。撹拌器を備えた100mLの四つ口フラスコ内の気体をアルゴンで置換し、化合物23.7g、クロロホルム45g及びトリフルオロ酢酸7.5mLを入れた。四つ口フラスコ全体を遮光し、臭素5.7gとクロロホルム11.2gの混合物を室温で入れた。室温で、2.5時間保温しながら撹拌し、10重量亜硫酸ナトリウム水溶液20gを入れた。反応液から水層を分離し、有機層を、水、10重量リン酸水素2カリウム水、水で順番に洗浄した。得られた有機層を硫酸マグネシウムで乾燥させ、濾過し、ろ液を濃縮して粗生成物を得た。粗生成物をトルエンとメタノールの混合液で再結晶し、得られた固体をクロロホルムに溶解させた後、シリカゲルカラム展開溶媒トルエン/ヘキサンを用いて精製した。得られた溶液を濃縮し、活性炭3gを加え、65°Cで0.5時間、保温しながら撹拌した。その温度で、セライトをプレコートした濾過器により濾過し、ろ液と残渣を得た。次いで、残渣をトルエンで複数回洗浄し、洗浄液を得た。ここで、ろ液と複数回分の洗浄液を合わせて一部濃縮しトルエン溶液を得た。このトルエン溶液にヘキサンを加えて再結晶することにより、化合物3を白色固体として3.6g得た。LC-MSESI、positive:[MH]417.1H-NMRCDCl3、300MHzδppm:1.38~1.764H、m、1.85~2.248H、m、7.332H、d、7.502H、s、7.702H、d.化合物4の合成次いで、化合物3を用いて下記のとおり化合物4を合成した。撹拌器を備えた500mLの四つ口フラスコに、N-フェニル-N-4-tert-ブチル-2,6-ジメチルフェニルアミン24.3gと、トリスジベンジリデンアセトンジパラジウム01.99gと、トリ-tert-ブチルホスホニウムテトラフルオロボレート2.53gと、ナトリウムtert-ブトキシド12.6gを入れ、フラスコ内の気体を窒素で置換した。そこに、トルエン100mLとtert-ブタノール9mLを入れた後、化合物318.2gとトルエン170mLの混合物を滴下した。その後、還流温度まで昇温し、2時間保温しながら撹拌した。反応液を室温まで冷却し、水を入れ、セライトをプレコートした濾過器により濾過した。残渣をトルエンで洗浄し、ろ液から水層を分離し、有機層を水で洗浄した。得られた有機層を濃縮し、粗生成物を得た。粗生成物をシリカゲルカラム展開溶媒ヘキサン/トルエン混合液を用いて精製した。得られた溶液を濃縮し、イソプロパノールとトルエンの混合液で再結晶し、白色固体として化合物4を30.6g得た。化合物5の合成次いで、化合物4を用いて下記のとおり化合物5を合成した。撹拌器を備えた1Lの四つ口フラスコ内の気体を窒素で置換し、化合物430.1g、N,N-ジメチルホルムアミド36mL、クロロベンゼン360mL及びクロロホルム100mLを入れ、10°Cに冷却した。フラスコ全体を遮光し、10°CでN-ブロモスクシンイミドNBS14.2gを複数回に分けて入れた。その温度で4時間、保温しながら撹拌した後、水を入れ、次いで、飽和亜硫酸ナトリウム水溶液を臭素の色が消えるまで入れた。室温まで昇温後、得られた溶液に、クロロホルムを入れ、水層を分離した。有機層を水で2回洗浄し、濃縮することで粗生成物を得た。粗生成物をトルエンに溶解させ、65°Cに昇温し、シリカゲル75g及び活性炭2gを入れ30分保温しながら撹拌した。シリカゲルをプレコートした濾過器により濾過し、残渣をトルエンで洗浄した。得られたトルエン溶液にイソプロパノールを加えて再結晶した後、さらにトルエンとイソプロパノールの混合液で再結晶し、白色固体として化合物5を29.8g得た。LC-MSAPCI、positive:[MH]919.1H-NMRCDCl3、300MHzδppm:1.11~1.6322H、m、1.80~2.0820H、m、6.53~6.702H、br、6.75~6.904H、m、7.05~7.3610H、m、7.50~7.662H、br.<実施例2:化合物10の合成>化合物6の合成まず、化合物1を用いて、下記のとおり化合物6を合成した。式中、波線は、当該波線を有する化合物が幾何異性体混合物であることを示す。撹拌器を備えた1Lの四つ口フラスコにn-ヘプチルトリフェニルホスホニウムブロマイド115.0g入れ、フラスコ内の気体をアルゴンで置換した。このフラスコ内に、トルエン375gを入れ、5°C以下に冷却した。そこに、カリウムtert-ブトキシド29.2gを入れ、室温まで昇温した後、室温で3時間保温しながら撹拌した。反応液中に生じた赤色スラリーに、化合物115.0gを入れ、室温で12時間保温しながら撹拌した。反応液に酢酸10.0gを入れて15分撹拌した後、濾過し、ろ液と残渣を得た。次いで、残渣をトルエンで複数回洗浄し、洗浄液を得た。ここで、ろ液と複数回分の洗浄液を合わせて濃縮し、ヘキサンを入れたところスラリーが生じたので、このスラリーを50°Cで、1時間保温しながら撹拌した。得られた混合物を室温まで冷却し、濾過しろ液と残渣を得た。次いで、残渣をヘキサンで複数回洗浄し、洗浄液を得た。ここで、ろ液と複数回分の洗浄液を合わせて濃縮することで粗生成物が得られた。この粗生成物をシリカゲルカラム展開溶媒ヘキサンを用いて精製することで、無色透明の液体として化合物6を21.7g得た。LC-MSESI、positive、KCl添加:[MK]491.1H-NMRCDCl3、300MHzδppm:0.876H、t、1.20~1.3616H、m、1.82~1.974H、m、2.57~2.818H、m、5.202H、br、7.23~7.324H、m、7.41~7.482H、m、7.87~7.902H、m.化合物7の合成次いで、化合物6を用いて、下記のとおり化合物7を合成した。式中、波線は、当該波線を有する化合物が幾何異性体混合物であることを示す。は、それを付した炭素原子が不斉炭素原子であることを示す。撹拌器を備えた1Lの四つ口フラスコに化合物621.7gを入れた後、酢酸エチル152.4gとエタノール151.6gを入れ、フラスコ内の気体を窒素で置換した。5重量Pd/C約50重量含水品4.3gを入れた後、フラスコ内の気体を水素で置換し、水素雰囲気下、40°Cで27時間保温しながら撹拌した。室温まで冷却し、セライトをプレコートした濾過器により濾過し、ろ液と残渣を得た。次いで、残渣を酢酸エチルで複数回洗浄し、洗浄液を得た。ここで、ろ液と複数回分の洗浄液を合わせて濃縮することにより、粗生成物を得た。この粗生成物をシリカゲルカラム展開溶媒ヘキサンを用いて精製することで、無色透明の液体として化合物7を21.7g得た。LC-MSAPPI、positive:[M]456.1H-NMRCDCl3、300MHzδppm:0.66~0.986H、m、1.00~2.2234H、m、7.13~7.506H、m、7.80~7.982H、m.化合物8次いで、化合物7を用いて下記のとおり化合物8を合成した。式中、は、それを付した炭素原子が不斉炭素原子であることを示す。撹拌器を備えた500mLの四つ口フラスコに化合物721.7g、クロロホルム261.1g及びトリフルオロ酢酸44gを入れ、フラスコ内の気体をアルゴンで置換した。四つ口フラスコ全体を遮光し、臭素19.0gとクロロホルム65.3gの混合物を室温で、15分かけてフラスコ内に滴下し、その後35°Cまで昇温した。35°Cで7時間、保温しながら撹拌した後、15°C以下に冷却した。反応液に10重量亜硫酸ナトリウム水溶液109gを入れ、室温まで昇温した。反応液から水層を分離し、有機層を水、5重量炭酸水素ナトリウム水溶液、水の順に洗浄した。得られた有機層を硫酸マグネシウムで乾燥させ、濾過し、ろ液を濃縮することにより、粗生成物を得た。この粗生成物をエタノールとヘキサンの混合液で、2回再結晶を行った。得られた固体をヘキサンに溶解させ、シリカゲルカラム展開溶媒ヘキサンを用いて精製し、得られたヘキサン溶液に活性炭2.1gを加え、45°Cで1時間、保温しながら撹拌した。得られた混合物を室温まで冷却し、セライトをプレコートした濾過器により濾過し、ろ液と残渣を得た。次いで、残渣をヘキサンで複数回洗浄し、洗浄液を得た。ここで、ろ液と複数回分の洗浄液を合わせて一部濃縮しヘキサン溶液を得た。このヘキサン溶液にエタノールを加えて、再結晶することにより、化合物8を白色固体として18.8g得た。LC-MSESI、negative、KCl添加:[MCl]-648.1H-NMRCDCl3、300MHzδppm:0.66~0.986H、m、1.00~2.2034H、m、7.22~7.786H、m.1H-NMRの測定結果から、化合物8が立体化学の異なる異性体9a:9b:9c=51:39:10モル比の混合物であることを確認した。化合物9の合成次いで、化合物8を用いて、下記のとおり化合物9を合成した。式中、は、それを付した炭素原子が不斉炭素原子であることを示す。撹拌器を備えた500mLの四つ口フラスコに、N-フェニル-N-4-tert-ブチル-2,6-ジメチルフェニルアミン4.53gと、トリスジベンジリデンアセトンジパラジウム00.37gと、トリ-tert-ブチルホスホニウムテトラフルオロボレート0.71gと、ナトリウムtert-ブトキシド2.35gを入れ、フラスコ内の気体をアルゴンで置換した。そこに、キシレン50mLとtert-ブタノール10mLを入れた後、化合物85.00gとキシレン50mLの混合物を滴下した。その後、還流温度まで昇温し、3時間保温しながら撹拌した。反応液を室温まで冷却し、水及びトルエンを入れ、室温で撹拌後、水層を分離し、有機層を飽和塩化ナトリウム水溶液で洗浄した。得られた有機層に硫酸ナトリウムを入れ、ろ過後、濃縮し、粗生成物を得た。粗生成物をシリカゲルカラム展開溶媒ヘキサン/トルエン混合液を用いて精製した。得られた溶液を濃縮し、イソプロパノールとトルエンの混合液で再結晶し、白色固体として化合物9を5.0g得た。化合物10の合成次いで、化合物9を用いて下記のとおり化合物10を合成した。式中、は、それを付した炭素原子が不斉炭素原子であることを示す。撹拌器を備えた1Lの四つ口フラスコ内の気体をアルゴンで置換し、化合物94.25g、N,N-ジメチルホルムアミド4mL及びクロロベンゼン20mLを入れ、10°Cに冷却した。フラスコ全体を遮光し、10°CでN-ブロモスクシンイミドNBS1.59gを複数回に分けて入れた。その後、室温まで昇温し17時間、保温しながら撹拌した後、水を入れ、次いで、飽和亜硫酸ナトリウム水溶液を臭素の色が消えるまで入れた。室温まで昇温後、反応液に、ヘキサンを入れ、水層を分離した。有機層を水で1回、飽和塩化ナトリウム水溶液で1回洗浄し、濃縮することで粗生成物を得た。粗生成物をシリカゲルカラム展開溶媒ヘキサン/トルエン混合液を用いて精製した。得られた溶液を濃縮し、イソプロパノールで再結晶し、白色固体として化合物10を3.8g得た。LC-MSAPCI、positive:[MH]1115.1H-NMRCDCl3、300MHzδppm:0.71~0.986H、m、0.98~2.3164H、m、6.39~7.8618H、m.1H-NMRとHPLCの測定結果から、化合物10が立体化学の異なる異性体10a:10b:10c=49:46:5モル比の混合物であることを確認した。<合成例1:化合物13の合成>化合物11の合成1,5-ナフチルビストリフルオロメタンスルホネートを用いて、下記のとおり化合物11を合成した。窒素雰囲気下、1,5-ナフチルビストリフルオロメタンスルホネート25.0gと[1,1’-ビスジフェニルホスフィノフェロセン]ジクロロパラジウムIIジクロロメチレン付加体0.24gとtert-ブチルメチルエーテル410mLを仕込み、10°C以下で2-エチルヘキシルマグネシウムブロマイド1mol/Lジエチルエーテル溶液173mLを滴下し室温にて4時間攪拌した。反応終了後、水500mLと2N塩酸100mLの混合液に反応液を注加し、酢酸エチルにより抽出し、有機層を塩化ナトリウム水溶液で洗浄し、硫酸マグネシウで乾燥後、減圧下で溶媒を留去した。残留物をシリカゲルカラムクロマトグラフィー展開溶媒ヘキサンにより精製を行い、化合物11を淡黄色の油状物として21.3g得た。LC-MSESI、positive:[M]353.1H-NMR300MHz、CDCl3δppm:0.75~1.0012H,m,1.10~1.5016H,m,1.69~1.852H,m,2.90~3.054H,m,7.24~7.383H,m,7.35~7.443H,m,7.90~7.953H,m.化合物12の合成次いで、化合物11を用いて、下記のとおり化合物12を合成した。窒素雰囲気下、化合物1021.3g、ビスピナコラートジボロン4,4,4’,4’,5,5,5’,5’-オクタメチル-2,2’-ビ-1,3,2-ジオキサボロラン46.0g、ビス1,5-シクロオクタジエンジ-μ-メトキシジイリジウムI0.24gアルドリッチ社製、4,4’-ジ-tert-ブチル-2,2’-ジピリジル0.19g及びジオキサン140mLの混合物を100°Cで3時間攪拌した。冷却後、ジオキサンを減圧下で留去し、残留物にメタノール200mLを加え、析出した固体をろ取し、乾燥させた。得られた固体をトルエン250mLに溶解させ、活性白土20gを加え、60°Cで30分撹拌した。その後、シリカゲルをプレコートした濾過器にて熱時ろ過し、得られたろ液を減圧下で濃縮した。得られた濃縮物にメタノール250mLを加え、析出した固体をろ取し、乾燥させて、化合物12を白色粉末として28.0g得た。LC-MSESI、positive:[M]605.1H-NMR300MHz、CDCl3δppm:0.85~0.9512H,m,1.24~1.5016H,m,1.66~1.852H,m,2.90~3.184H,m,7.602H,s,8.472H,s.化合物13の合成次いで、化合物12を用いて、下記のとおり化合物13を合成した。窒素雰囲気下、化合物1128.0g、ジオキサン420mL、N,N-ジメチルホルムアミド420mL及び水210mLの混合液に臭化銅II62.7gを加え、95°Cで2時間攪拌した。さらに同温度で臭化銅II31.4gを追加し、1.5時間撹拌した。その後、さらに同温度で臭化銅II31.4gを追加し、1.5時間撹拌した。反応液を冷却後、ヘキサン300mLを加え攪拌した。その後、有機層を分液し、硫酸マグネシウムで乾燥後、減圧下で溶媒を留去した。残留物をシリカゲルカラムクロマトグラフィー展開溶媒ヘキサンにより精製を行い、濃縮後、固体21.0gを得た。得られた固体をトルエン150mLに溶解させ、活性炭5g加え、60°Cで30分撹拌した。その後、得られた混合物を、セライトをプレコートした濾過器にて熱時ろ過し、得られたろ液を減圧下で濃縮した。得られた濃縮物をトルエンとメタノールの混合液より再結晶を行い、化合物13を白色固体として13.2g得た。LC-MSESI、positive[M]511.1H-NMR300MHz、CDCl3δppm:0.80~0.9812H,m,1.20~1.4416H,m,1.64~1.802H,m,2.77~2.954H,m,7.372H,s,8.002H,s.<実施例3:高分子化合物A1の合成>下記式K-1で表される構成単位と、下記式K-2で表される構成単位と、下記式K-3で表される構成単位とを、5:50:45のモル比仕込み原料による理論値で有する重合体高分子化合物A1の合成を、下記のとおり行った。アルゴン雰囲気下、実施例1で合成した化合物50.184g、0.20mmolと、下記式M-2-E:で表される化合物1.477g、2.00mmolと、下記式M-3-BR:で表される化合物0.987g、1.80mmolと、パラジウムアセテート1.35mgと、トリスo-メトキシフェニルホスフィン14.8mgと、トルエン44mLとを混合し、105°Cに加熱した。反応液に20重量水酸化テトラエチルアンモニウム水溶液6.9gを滴下し、2時間還流させた。反応後、そこに、フェニルボロン酸24.4mg及びトルエン5mLを加え、更に2時間還流させた。次いで、そこに、ジエチルジチアカルバミン酸ナトリウム水溶液を加え、80°Cで2時間撹拌した。得られた混合物を冷却後、トルエンを仕込み、水で2回、3重量酢酸水溶液で2回、水で2回洗浄した。得られた溶液をメタノールに滴下、ろ取することで沈殿物を得た。この沈殿物をトルエンに溶解させ、アルミナカラム、シリカゲルカラムを順番に通すことにより精製した。得られた溶液をメタノールに滴下し、撹拌した後、得られた沈殿物をろ取し、乾燥させることにより、高分子化合物A1を1.09g得た。高分子化合物A1のポリスチレン換算の数平均分子量は9.80×104であり、ポリスチレン換算の重量平均分子量は2.54×105であった。<実施例4:高分子化合物A2の合成>下記式K-1で表される構成単位と、下記式K-2で表される構成単位と、下記式K-3で表される構成単位と、下記式K-4で表される構成単位とを、5:50:25:20のモル比仕込み原料による理論値で有する重合体高分子化合物A2の合成を、下記のとおり行った。アルゴン雰囲気下、実施例1で合成した化合物50.184g、0.20mmolと、下記式M-2-E:で表される化合物1.477g、2.00mmolと、下記式M-3-BR:で表される化合物0.548g、1.00mmolと、合成例1で合成した化合物130.408g、0.80mmolと、パラジウムアセテート1.35mgと、トリスo-メトキシフェニルホスフィン14.8mgと、トルエン44mLとを混合し、105°Cに加熱した。反応液に20重量水酸化テトラエチルアンモニウム水溶液6.9gを滴下し、2時間還流させた。反応後、そこに、フェニルボロン酸24.4mg及びトルエン5mLを加え、更に2時間還流させた。次いで、そこに、ジエチルジチアカルバミン酸ナトリウム水溶液を加え、80°Cで2時間撹拌した。得られた混合物を冷却後、トルエンを仕込み、水で2回、3重量酢酸水溶液で2回、水で2回洗浄した。得られた溶液をメタノールに滴下、ろ取することで沈殿物を得た。該沈殿物をトルエンに溶解させ、アルミナカラム、シリカゲルカラムを順番に通すことにより精製した。得られた溶液をメタノールに滴下し、撹拌した後、得られた沈殿物をろ取し、乾燥させることにより、高分子化合物A2を1.90g得た。高分子化合物A2のポリスチレン換算の数平均分子量は9.5×104であり、ポリスチレン換算の重量平均分子量は2.60×105であった。<実施例5:高分子化合物A3の合成>下記式K-5で表される構成単位と、下記式K-2で表される構成単位と、下記式K-3で表される構成単位と、下記式K-6で表される構成単位とを、3:50:45:2のモル比仕込み原料による理論値で有する重合体高分子化合物A3の合成を、下記のとおり行った。アルゴン雰囲気下、実施例2で合成した化合物100.134g、0.12mmolと、下記式M-2-E:で表される化合物1.477g、2.00mmolと、下記式M-3-BR:で表される化合物0.987g、1.80mmolと、下記式M-6-BR:で表される化合物0.088g、0.08mmolと、パラジウムアセテート1.35mgと、トリスo-メトキシフェニルホスフィン14.8mgと、トルエン44mLとを混合し、105°Cに加熱した。反応液に20重量水酸化テトラエチルアンモニウム水溶液6.9gを滴下し、2時間還流させた。反応後、そこに、フェニルボロン酸24.4mg及びトルエン5mLを加え、更に2時間還流させた。次いで、そこに、ジエチルジチアカルバミン酸ナトリウム水溶液を加え、80°Cで2時間撹拌した。得られた混合物を冷却後、トルエンを仕込み、水で2回、3重量酢酸水溶液で2回、水で2回洗浄した。得られた溶液をメタノールに滴下、ろ取することで沈殿物を得た。該沈殿物をトルエンに溶解させ、アルミナカラム、シリカゲルカラムを順番に通すことにより精製した。得られた溶液をメタノールに滴下し、撹拌した後、得られた沈殿物をろ取し、乾燥させることにより、高分子化合物A3を1.40g得た。高分子化合物A3のポリスチレン換算の数平均分子量は1.39×105であり、ポリスチレン換算の重量平均分子量は4.13×105であった。<実施例6:高分子化合物A4の合成>下記式K-1で表される構成単位と、下記式K-2で表される構成単位と、下記式K-7で表される構成単位と、下記式K-8で表される構成単位とを、3:37:50:10のモル比仕込み原料による理論値で有する重合体高分子化合物A4の合成を、下記のとおり行った。アルゴン雰囲気下、実施例1で合成した化合物50.111g、0.12mmolと、下記式M-2-BR:で表される化合物0.954g、1.48mmolと、下記式M-7-E:で表される化合物0.997g、2.00mmolと、下記式M-8-BR:で表される化合物0.254g、0.40mmolと、パラジウムアセテート1.35mgと、トリスo-メトキシフェニルホスフィン14.8mgと、トルエン44mLとを混合し、105°Cに加熱した。反応液に20重量水酸化テトラエチルアンモニウム水溶液6.9gを滴下し、2時間還流させた。反応後、そこに、フェニルボロン酸24.4mg及びトルエン5mLを加え、更に2時間還流させた。次いで、そこに、ジエチルジチアカルバミン酸ナトリウム水溶液を加え、80°Cで2時間撹拌した。得られた混合物を冷却後、トルエンを仕込み、水で2回、3重量酢酸水溶液で2回、水で2回洗浄した。得られた溶液をメタノールに滴下、ろ取することで沈殿物を得た。該沈殿物をトルエンに溶解させ、アルミナカラム、シリカゲルカラムを順番に通すことにより精製した。得られた溶液をメタノールに滴下し、撹拌した後、得られた沈殿物をろ取し、乾燥させることにより、高分子化合物A4を1.10g得た。高分子化合物A4のポリスチレン換算の数平均分子量は8.2×104であり、ポリスチレン換算の重量平均分子量は2.22×105であった。<合成例2:高分子化合物AAの合成>下記式K-101で表される構成単位と、下記式K-102で表される構成単位と、下記式K-3で表される構成単位とを、42:8:50のモル比仕込み原料による理論値で有する重合体高分子化合物AAの合成を、下記のとおり行った。アルゴン雰囲気下、下記式M-3-Z:で表される化合物17.57g、33.13mmolと、下記式M-101-BR:で表される化合物12.88g、28.05mmolと、下記式M-102-BR:で表される化合物2.15g、5.01mmolと、酢酸パラジウムII7.4mgと、トリス2-メチルフェニルホスフィン70mgと、第四級アンモニウムクロライドの0.74Mトルエン溶液アリクアトAliquat登録商標336、シグマアルドリッチ社製、3gと、トルエン200gとを混合した。混合液に18重量炭酸ナトリウム水溶液64gを滴下し、3時間以上加熱して還流させた。反応後、そこに、フェニルボロン酸0.4gを加え、さらに5時間以上還流させた。次いで、トルエンで反応液を希釈し、3重量酢酸水溶液、イオン交換水の順で洗浄した後、取り出した有機層へジエチルジチオカルバミン酸ナトリウム三水和物1.5gを加え、4時間撹拌した。得られた溶液をアルミナとシリカゲルの等量混合物を固定相として用いたカラムクロマトグラフィーにより精製した。得られたトルエン溶液をメタノール中へ滴下し、撹拌した後、得られた沈殿物を濾取し、乾燥させ、高分子化合物AAを得た。高分子化合物AAのポリスチレン換算の数平均分子量は8.9×104であり、ポリスチレン換算の重量平均分子量は4.2×105であった。<実施例7:発光素子1の作製と評価スパッタ法により45nmの厚みでITO膜を付けたガラス基板に、ポリチオフェンスルホン酸のエチレングリコールモノブチルエーテル/水=3/2体積比の混合液シグマアルドリッチ社、商品名:PlexcoreOC1200を用いてスピンコートにより35nmの厚さで成膜し、ホットプレート上で170°Cで15分間乾燥させた。次に、高分子化合物AAをキシレンに溶解させ、0.7重量のキシレン溶液を調製した。このキシレン溶液を用いてスピンコートすることにより、厚さ20nmの薄膜を形成した。これを窒素ガス雰囲気中において、ホットプレート上で180°C、60分間加熱した。次に、高分子化合物A1をキシレンに溶解させ、1.3重量のキシレン溶液を調製した。このキシレン溶液を用いてスピンコートすることにより厚さ65nmの薄膜を形成し、窒素雰囲気中において130°Cで10分加熱して乾燥させた後、陰極としてフッ化ナトリウムを約3nm、次いでアルミニウムを約80nm蒸着して、発光素子1を作製した。なお、真空度が、1×10-4Pa以下に到達した後に金属の蒸着を開始した。得られた発光素子1に電圧を印加したところ、この素子から445nmにピークを有するEL発光が得られ、最大発光効率は6.3cd/Aであった。結果を表1に示す。得られた発光素子1を初期輝度が1000cd/m2となるように電流値を設定後、定電流で駆動させ、輝度の時間変化を測定した。その結果、輝度は46時間後に半減した。結果を表1に示す。<実施例8:発光素子2の作製と評価>実施例7における高分子化合物A1に代えて高分子化合物A2を用いたこと以外は、実施例7と同様にして発光素子2を作製した。得られた発光素子2に電圧を印加したところ、この素子から450nmにピークを有するEL発光が得られ、最大発光効率は7.4cd/Aであった。得られた発光素子2を初期輝度が1000cd/m2となるように電流値を設定後、定電流で駆動させ、輝度の時間変化を測定した。その結果、輝度は134時間後に半減した。結果を表1に示す。<実施例9:発光素子3の作製と評価>実施例7における高分子化合物A1に代えて高分子化合物A3を用いたこと以外は、実施例7と同様にして発光素子3を作製した。得られた発光素子3に電圧を印加したところ、この素子から465nmにピークを有するEL発光が得られ、最大発光効率は10.8cd/Aであった。得られた発光素子3を初期輝度が1000cd/m2となるように電流値を設定後、定電流で駆動させ、輝度の時間変化を測定した。その結果、輝度は640時間後に半減した。結果を表1に示す。<実施例10:発光素子4の作製と評価>実施例7における高分子化合物A1のキシレン溶液に代えて、高分子化合物A1の1.3重量のキシレン溶液と、下記式T-1:で表される化合物の1.3重量のキシレン溶液とを、重量比で、92.5:7.5となるように混合した混合液を使用したこと以外は、実施例7と同様にして発光素子4を作製した。得られた発光素子4に電圧を印加したところ、この素子から625nmにピークを有するEL発光が得られ、最大発光効率は9.9cd/Aであった。上記で得られた発光素子4を初期輝度が1000cd/m2となるように電流値を設定後、定電流で駆動させ、輝度の時間変化を測定した。その結果、輝度は7013時間後に半減した。結果を表1に示す。<比較例1:高分子化合物Bの合成、及び、発光素子C1の作製と評価>下記式K-9で表される構成単位と、下記式K-2で表される構成単位と、下記式K-3で表される構成単位を、5:50:45のモル比仕込み原料による理論値で有する重合体高分子化合物Bの合成を、下記のとおり行った。アルゴン雰囲気下、下記式M-9-BR:で表される化合物0.326g、0.40mmolと、下記式M-2-E:で表される化合物2.955g、4.00mmolと、下記式M-3-BR:で表される化合物1.974g、3.60mmolと、パラジウムアセテート2.7mgと、トリスo-メトキシフェニルホスフィン29.6mgと、第四級アンモニウムクロライドアリクアトAliquat登録商標336、シグマアルドリッチ社製、0.52gと、トルエン40mLとを混合し、105°Cに加熱した。反応液に17.5重量炭酸ナトリウム10.9mLを滴下し、2.5時間還流させた。反応後、そこに、フェニルボロン酸50mg及びトルエン5mLを加え、更に2時間還流させた。次いで、そこに、ジエチルジチアカルバミン酸ナトリウム水溶液を加え、80°Cで2時間撹拌した。得られた混合物を冷却後、トルエンを仕込み、水で2回、3重量酢酸水溶液で2回、水で2回洗浄した。得られた溶液をメタノールに滴下、ろ取することで沈殿物を得た。該沈殿物をトルエンに溶解させ、アルミナカラム、シリカゲルカラムを順番に通すことにより精製した。得られた溶液をメタノールに滴下し、撹拌した後、得られた沈殿物をろ取し、乾燥させることにより、高分子化合物Bを2.04g得た。高分子化合物Bのポリスチレン換算の数平均分子量は1.30×105であり、ポリスチレン換算の重量平均分子量は3.20×105であった。実施例7における高分子化合物A1に代えて高分子化合物Bを用いたこと以外は、実施例7と同様にして発光素子C1を作製した。得られた発光素子C1に電圧を印加したところ、この素子から440nmにピークを有するEL発光が得られ、最大発光効率は5.6cd/Aであった。上記で得られた発光素子C1を初期輝度が1000cd/m2となるように電流値を設定後、定電流で駆動させ、輝度の時間変化を測定した。その結果、輝度は29時間後に半減した。結果を表1に示す。<比較例2:高分子化合物Cの合成、及び、発光素子C2の作製と評価>下記式K-10で表される構成単位と、下記式K-2で表される構成単位と、下記式K-3で表される構成単位とを、5:50:45のモル比仕込み原料による理論値で有する重合体高分子化合物Cの合成を、下記のとおり行った。アルゴン雰囲気下、下記式M-10-BR:で表される化合物0.168g、0.20mmolと、下記式M-2-E:で表される化合物1.477g、2.00mmolと、下記式M-3-BR:で表される化合物0.987g、1.80mmolと、パラジウムアセテート1.35mgと、トリスo-メトキシフェニルホスフィン14.8mgと、トルエン44mLとを混合し、105°Cに加熱した。反応液に20重量水酸化テトラエチルアンモニウム水溶液6.9gを滴下し、3時間還流させた。反応後、そこに、フェニルボロン酸24.4mg及びトルエン5mLを加え、更に18時間還流させた。次いで、そこに、ジエチルジチアカルバミン酸ナトリウム水溶液を加え、80°Cで2時間撹拌した。得られた混合物を冷却後、トルエンを仕込み、水で2回、3重量酢酸水溶液で2回、水で2回洗浄した。得られた溶液をメタノールに滴下、ろ取することで沈殿物を得た。該沈殿物をトルエンに溶解させ、アルミナカラム、シリカゲルカラムを順番に通すことにより精製した。得られた溶液をメタノールに滴下し、撹拌した後、得られた沈殿物をろ取し、乾燥させることにより、高分子化合物Cを1.28g得た。高分子化合物Cのポリスチレン換算の数平均分子量は7.8×104であり、ポリスチレン換算の重量平均分子量は2.16×105であった。実施例7における高分子化合物A1に代えて高分子化合物Cを用いたこと以外は、実施例7と同様にして発光素子C2を作製した。得られた発光素子C2に電圧を印加したところ、この素子から445nmにピークを有するEL発光が得られ、最大発光効率は4.7cd/Aであった。上記で得られた発光素子C2を初期輝度が1000cd/m2となるように電流値を設定後、定電流で駆動させ、輝度の時間変化を測定した。その結果、輝度は1時間未満で半減した。結果を表1に示す。<比較例3:発光素子C3の作製と評価>実施例7における高分子化合物A1のキシレン溶液に代えて、高分子化合物Bの1.3重量のキシレン溶液と、上記式T-1で表される化合物の1.3重量のキシレン溶液とを、重量比で、92.5:7.5となるように混合した混合液を使用したこと以外は、実施例7と同様にして発光素子C3を作製した。得られた発光素子C3に電圧を印加したところ、この素子から625nmにピークを有するEL発光が得られ、最大発光効率は8.8cd/Aであった。上記で得られた発光素子C3を初期輝度が1000cd/m2となるように電流値を設定後、定電流で駆動させ、輝度の時間変化を測定した。その結果、輝度は4039時間後に半減した。結果を表1に示す。実施例7、実施例8及び実施例9は、比較例1及び比較例2に対応するものである。また、上記表1において、実施例10は、比較例3に対応するものである。上記表1から明らかなように、本発明の高分子化合物は、輝度寿命に優れる発光素子の製造に有用であることがわかる。"